(57)【要約】【課題】製紙工場から排出される製紙スラッジから製紙用填料、塗工紙用顔料として有効利用できる高品質の白色無機粒子を効率よく、経済的且つ大規模に製造する方法を提供するにある。【解決手段】製紙スラッジを筒型熱処理炉内で焼成して得る白色無機粒子の製造方法において、スラッジ成形粒子の大きさをタテ、ヨコ、高さがそれぞれ２〜３０ｍｍ範囲内とし、かつスラッジ成形粒子を構成する各面の交接部分（接線部分）に形成される各内角が、９０度を超える鈍角を有し、スラッジ成形粒子の外周全域に、直角または鋭角の尖鋭部分および角部分を有さないスラッジ成形粒子に造粒成形して焼成処理することで、スラッジ成形粒子のエッジ部分、さらにはスラッジ成形粒子自体の崩壊を防止して、焼成処理時に生じる微細な製紙スラッジ粒子の発生を抑制し、白色度の優れた、かつ前記品質に至るまでの生産効率にも優れた白色無機粒子を得ることが出来る。【選択図】図２
2009286857.tif 000002
【特許請求の範囲】
【請求項１】
製紙スラッジを筒型熱処理炉内で焼成して得る白色無機粒子の製造方法において、該製紙スラッジを、焼成前に下記（１）（２）の条件を満たすスラッジ成形粒子に造粒成形して焼成することを特徴とする白色無機粒子の製造方法。
（１）スラッジ成形粒子の大きさが、タテ、ヨコ、高さがそれぞれ２〜３０ｍｍ範囲内に
ある。
（２）スラッジ成形粒子を構成する各面の交接部分（接線部分）に形成される各内角が、
９０度を超える鈍角を有し、スラッジ成形粒子の外周全域に、直角（９０度）また
は鋭角（９０度未満）の尖鋭部分および角部分を有さない。
【請求項２】
前記スラッジ成形粒子が、該粒子の母型となるよう製紙スラッジを造粒する１次成形工程と、前記１次成形工程によって得られた粒子の外周に存在する直角（９０度）または鋭角（９０度未満）の尖鋭部分および角部分を除去して成形する２次成形工程の少なくとも２段階の成形工程を経ることにより造粒成形されることを特徴とする請求項１に記載の白色無機粒子の製造方法。
【請求項３】
前記スラッジ成形粒子の１次成形工程が、押出成形工程であることを特徴とする請求項２に記載の白色無機粒子の製造方法。
【請求項４】
前記スラッジ成形粒子の２次成形工程が、前記１次成形工程で得られた粒子を前後往復運動しながら回転する２本のローラーに噛み込ませて略楕円状、または略球状に製丸する成形工程であることを特徴とする請求項２または３に記載の白色無機粒子の製造方法。
【請求項５】
前記製紙スラッジが、古紙の脱墨処理工程の脱墨廃液を凝集、脱水濃縮することによって得られることを特徴とする請求項１から４のいずれか１項に記載の白色無機粒子の製造方法。
【請求項６】
前記脱墨処理工程の脱墨廃液が、浮上選別脱墨処理によって得られる脱墨浮選廃液（脱墨フロス）、および／または洗浄脱墨処理によって得られる脱墨洗浄廃液であることを特徴とする請求項５に記載の白色無機粒子の製造方法。
【請求項７】
前記スラッジ成形粒子が、接着剤成分を製紙スラッジ１００質量部（絶乾重量）に対して、０．１〜２０質量部（絶乾重量）含有することを特徴とする請求項１から６のいずれか１項に記載の白色無機粒子の製造方法。
【請求項８】
前記接着剤成分が、カチオン性の有機系高分子接着剤であることを特徴とする請求項７に記載の白色無機粒子の製造方法。
【請求項９】
前記接着剤成分が、凝集工程および／または造粒成形工程で添加されることを特徴とする請求項７または８に記載の白色無機粒子の製造方法。
【請求項１０】
前記スラッジ成形粒子が、２０〜４５質量％の水分を含有することを特徴とする請求項１から９のいずれか１項に記載の白色無機粒子の製造方法。
【請求項１１】
前記筒型熱処理炉の焼成が、筒方向の端部に設置される原料供給口からスラッジ成形粒子を供給し、該原料供給口に対して筒軸方向について反対側の端部に設置される焼成処理物排出口から焼成処理物を取り出す間に空気雰囲気下で間接的加熱方法により焼成処理することを特徴とする請求項１から１０のいずれか１項に記載の白色無機粒子の製造方法。
【請求項１２】
前記焼成処理が、筒型熱処理炉の一端の原料供給口側から炉内空気を強制的に排出することにより、反対側の他端の焼成物排出口側から空気を炉内へ吸入することによって行われることを特徴とする請求項１から１１のいずれか１項に記載の白色無機粒子の製造方法。
【請求項１３】
前記筒型熱処理炉が、回転胴内の横長の回転胴の長手方向に対して直交する方向の断面（径方向断面）において、複数の区分室に分割されており、この複数の区分室にスラッジ成形物を分散配置された状態で筒型熱処理炉内を移送しつつ焼成することを特徴とする請求項１から１２のいずれか一項に記載の白色無機粒子の製造方法。
【請求項１４】
前記区分室の数が６以上であることを特徴とする請求項１３に記載の白色無機粒子の製造方法。
【請求項１５】
前記筒型熱処理炉内の焼成処理が、過剰空気雰囲気下、温度６５０℃以下でスラッジ成形粒子中の易燃焼性有機成分を燃焼除去する一次燃焼工程と、温度７００〜８５０℃でスラッジ成形粒子中の難燃焼性有機成分を燃焼除去する二次燃焼工程との、少なくとも２段階の燃焼工程を経ることによって行われることを特徴とする請求項１から１４のいずれか１項に記載の白色無機粒子の製造方法。
【請求項１６】
前記焼成処理工程において、製紙スラッジが焼成処理前に含有する炭酸カルシウムの５０重量％を超えて分解することを特徴とする請求項１から１５のいずれか１項に記載の白色無機粒子の製造方法。
【請求項１７】
前記焼成処理後に、焼成処理によって得られた焼成処理物を水に混合、攪拌して懸濁液とする懸濁液化工程と、懸濁液化工程によって得られた懸濁液に二酸化炭素を接触させて炭酸化処理物を得る炭酸化処理工程と、炭酸化処理工程によって得られた炭酸化処理物を粉砕する粉砕工程を順次経ることを特徴とする請求項１から１６のいずれか１項に記載の白色無機粒子の製造方法。
【発明の詳細な説明】
【技術分野】
【０００１】
本発明は、製紙工場から排出される製紙スラッジを原料とし、塗工紙用顔料または製紙用填料として有用な白色無機粒子の製造方法に関する。
【背景技術】
【０００２】
製紙工場においては、製紙原料であるパルプ等の繊維分、澱粉や合成接着剤等の有機物、紙製品に歩留らずに排水中に含まれて処理される製紙用填料や塗工紙用顔料を主とする無機物、さらには、パルプ化工程で洗い出されたリグニンや微細繊維、古紙由来の印刷インク、それに付着した塗工紙用顔料や製紙用填料、また生物廃水処理で生じる余剰汚泥などから成る、いわゆる製紙スラッジが発生する。近年、環境保全の観点から従来の廃棄対象物を資源として有効活用する動きが産業界全体で強まっており、製紙業界においても製紙原料として回収古紙を利用する比率が高まっているが、この古紙利用の増加に伴って製紙工場廃水に含まれるスラッジの処理が大きな課題になっている。
【０００３】
このような製紙スラッジは、従来では産業廃棄物として埋立て処分されることが多かったが、最近では流動床炉、ストーカ炉などの焼却炉内でスラッジ中の有機成分を焼却処理することにより、エネルギーとしての回収と同時に減容化を図るようにしている。しかるに、製紙スラッジ中には無機物が高比率で含まれるため、焼却処理してもスラッジ焼却灰が発生することになる。そして、大量に発生するスラッジ焼却灰は、一部がセメント原料、製鉄の酸化防止剤、土壌改良剤などに再利用されているが、大部分は産業廃棄物として埋立て処分されているのが現状である。
【０００４】
一方、回収される古紙は、無機成分含量が少ない新聞、上質紙などの非塗工紙系古紙と、無機成分含量が多い雑誌などの塗工紙系古紙との２種に大別され、現状では再生処理が容易な非塗工紙系古紙が主流をなしている。しかし、今後の古紙利用率を高める上で必然的に塗工紙系古紙の比率が増すことになり、これに伴ってスラッジ発生量も急増することが予想される。従って、今後は製紙スラッジ、およびその焼却灰を廃棄物として処理することがますます困難になり、また年々高騰している廃棄物処理費用が紙パルプ工業の収益を圧迫することにもなるから、製紙スラッジを高率で有効利用し得る技術の開発が急務である。
【０００５】
製紙スラッジの有望な再生用途として、その焼却処理後の無機成分主体のスラッジ焼却灰を製紙用填料、塗工紙用顔料などの製紙用材料に再利用することが挙げられる。この再利用が実現すれば、大量のスラッジ焼却灰を製紙用材料として消費できるから、産業廃棄物の削減のみならず、古紙利用率の向上にも結び付き、環境対策上の問題が一挙に解消することになる。
【０００６】
そこで、製紙スラッジを好適な製紙用材料に高効率で転化することを目的として、製紙スラッジの焼成処理効率を向上させるために様々な方法が提案されている。
【０００７】
前記製紙スラッジの焼成処理効率向上のための方法に関して、焼成処理前の製紙スラッジを造粒成形する方法が提案されている。例えば、特許文献１には、製紙スラッジを脱水後、そのままあるいは乾燥させてから、粉砕及び／または分級により粒径１ｍｍ以下にした後、焼却を実施する方法が提案されている。また特許文献２には、製紙スラッジを直径３〜１０ｍｍの紐状片に押出成形した後に、焼却を実施する方法が提案されている。特許文献３には、製紙スラッジを断面積７１０ｍｍ２以下、長さ３０ｍｍ以下の形状に成形した後に、焼却を実施する方法が提案されている。特許文献４には、製紙スラッジを水分量５０〜６０ｗｔ％、平均粒径５〜２０ｍｍの造粒物に成型造粒した後、焼却を実施する方法が提案されている。
【０００８】
また前記製紙スラッジの焼成処理効率向上のための方法に関して、製紙スラッジの各種焼成処理方法および条件として、製紙スラッジを炭化させた後に焼成処理を実施する各種方法が提案されている。例えば、特許文献５には、製紙汚泥廃棄物の焼成システムに関する発明が提案されており、このシステムにおいては、製紙スラッジは３５０〜７００℃程度で炭化された後、６５０〜８００℃で焼成処理される。また特許文献６には、製紙スラッジを低酸素条件下（好ましくは無酸素条件下）６００℃未満の温度で炭化処理した後、６００〜８００℃で焼成処理する紙の製造方法に関する発明が提案されている。特許文献７には、製紙スラッジを原料として、４００〜７００℃で有機分を炭化し、炭化物を粉砕した後、６５０〜７００℃で有機分を焼成させる顔料塗工古紙の脱墨スラッジを原料とする白色顔料の製造方法に関する発明が提案されている。特許文献８には、製紙スラッジを貧酸素状況下１０００℃以下で炭化処理した後、４５０〜１０００℃で焼成処理する有機成分と白色無機粒子を含む混合物の処理方法に関する発明が提案されている。また、特許文献９には、製紙スラッジを貧酸素雰囲気下、４００〜７００℃で炭化した後、６５０℃以上で２段階の焼成処理を行う製紙汚泥廃棄物からの炭酸カルシウム回収方法に関する発明が提案されている。特許文献１０には、製紙スラッジを１基のキルン内で２００℃から徐々に昇温して乾燥させ、６００℃で炭化させた後に更に昇温して８５０℃で焼成処理する塗工紙用顔料の製造方法に関する発明が提案されている。
【０００９】
一方、製紙スラッジを炭化処理せずに特定条件での焼成処理を行なう方法としては、例えば、特許文献１１には、製紙スラッジを２段階で焼成処理を行い、その第１段階の焼成温度を７５０℃以下、第２段階の焼成温度を８００℃未満とすることにより、製紙用原材料に由来し、製紙スラッジ中に含まれる炭酸カルシウムの熱分解を５０％未満に抑える方法が提案されている。また特許文献１２には、製紙スラッジの中の脱墨スラッジ分を１次焼成工程がサイクロン炉を用いて７００℃以下、焼成時間１０秒以内で焼成処理し、次いで２次焼成工程が７００℃以下で焼成処理する脱墨スラッジからの白色顔料又は白色填料の製造方法に関する発明が提案されている。特許文献１３には、製紙スラッジを８００℃で焼却した焼却灰を、５００〜１１００℃で再度焼成する白色顔料の製造方法に関する発明が提案されている。
【００１０】
以上の焼成処理方法はすべて製紙スラッジを乾式酸化（所謂、焼成処理）するものであるが、乾式酸化と湿式酸化を組み合せてスラッジ焼却灰とする方法として、例えば、特許文献１４には、製紙スラッジを２００〜８００℃で湿式酸化処理した後に８００〜１１００℃乾式酸化処理するか、逆に乾式酸化処理後に湿式酸化処理する白色顔料の製造方法に関する発明が提案されている。
【００１１】
【特許文献１】特開２００１−２７１２８９号公報
【特許文献２】特開２００２−１６７５２３号公報
【特許文献３】特開２００６−１３８０４４号公報
【特許文献４】特開２００４−００８８８７号公報
【特許文献５】特開２００５−１６１２３９号公報
【特許文献６】特開２００２−２７５７８５号公報
【特許文献７】特開２００１−２６２００２号公報
【特許文献８】特開２００２−３０８６１９号公報
【特許文献９】特開２００４−２６２７０１号公報
【特許文献１０】特開２００４−１７６２０９号公報
【特許文献１１】特開平１０−０２９８１８号公報
【特許文献１２】特開２００５−０５３９８４号公報
【特許文献１３】特開平１１−３１０７３２号公報
【特許文献１４】特開２００１−０２６７２７号公報
【発明の開示】
【発明が解決しようとする課題】
【００１２】
製紙工場から排出される製紙スラッジ量は１ヶ月あたり最大で数千トンに及ぶ場合があり、製紙スラッジの発生量は極めて膨大であるが、今後さらに製紙スラッジの発生量は増加すると予想される。これに対して、前記製紙スラッジを製紙用原材料に適した白色無機粒子に再生して大規模に再利用するためには、製紙スラッジの焼成処理において白色度の高いスラッジ焼成処理物（スラッジ焼成灰）を得ることが好ましいが、高白色度のスラッジ焼成灰を得るためには、製紙スラッジが含有する有機成分を充分に燃焼除去する必要があり、長時間の焼成処理が不可欠であった。このため排出される膨大な量の製紙スラッジを焼成処理するためには、巨大な焼成処理設備を設けるための多額の設備費が必要となるほか、製紙スラッジを焼成処理するための多量の燃料も必要となる等の諸問題があり、実用化が困難であった。
【００１３】
このような状況の中で、製紙スラッジを製紙用材料として再利用をするためには、できるだけ小規模な焼成処理設備を用いて、できるだけ多くの製紙スラッジを高効率で焼成処理することにより、白色度の高いスラッジ焼却灰を得ることが望ましく、そのためには、製紙スラッジが含有する有機成分の燃焼除去効率を向上させることにより、スラッジ焼成灰の白色度化効率を向上させることが重要である。
【００１４】
前記製紙スラッジ中に含まれる有機成分の除去は、スラッジを焼却し、炭化水素（ＣnＨ2n+2）、炭水化物（ＣnＨ2nＯn）などの有機成分を燃焼させることにより行われる。有機成分の燃焼は、有機成分中の炭素（Ｃ）、水素（Ｈ）および酸素（Ｏ）の各原子が酸素（Ｏ2）と化学的に反応して、二酸化炭素（ＣＯ2）と水（Ｈ2Ｏ）となる反応である。この燃焼反応を安定して行うためには、（１）燃料となる炭素源（有機成分）、（２）炭素源を発火させるための熱源、および（３）燃焼のための充分な酸素（Ｏ2）の３要素が不可欠である。
【００１５】
前記製紙スラッジの焼成処理に対しては、前記特許文献のようにロータリーキルン（回転式キルン炉）と称する筒型熱処理炉が用いられる。図１は、従来の単一管で構成されるスラッジ焼成用回転式キルン炉内のスラッジの状態を例示した図であり、回転式キルン炉の横長の回転胴の長手方向に対して直交する方向の断面（径方向断面）を示している。図１に示すように、回転式キルン炉内には、単一の略円柱状の管部で構成される回転胴１が配置されており、回転胴１内には粒子状の製紙スラッジＳが投入されて、積層、堆積される。そして、製紙スラッジＳは、回転胴１の回転ｄに従って図の左上方向に移送され、その後、図の右下方向に流れ落ちることにより撹拌される。このようにして、製紙スラッジＳは撹拌されつつ、回転胴１内を図の垂直方向に移送され、連続的に焼成されることになる。
【００１６】
しかし、従来の回転式キルン炉においては、回転胴１に対して製紙スラッジＳを投入すると、製紙スラッジは回転胴１の下底部左隅に偏在するため、焼成炉内に対してスラッジに含まれる有機成分を燃焼させるのに必要な酸素（空気）を送り込んでも、回転胴１内に積層・堆積した下底部のスラッジまで空気（酸素）が行き渡らずに不完全燃焼が生じてしまい、結果としてスラッジ焼成灰を高白色度化するために、長い焼成処理時間を要する問題点があった。
【００１７】
前記した回転式キルン炉の回転胴１内に投入した製紙スラッジＳに対して、スラッジに含まれる有機成分を燃焼させるのに必要な酸素（空気）を送り込んで燃焼効率を向上させる方法として、前記特許文献のように、製紙スラッジを造粒成形することにより、回転胴１内における製紙スラッジの積層・堆積状態を改善し、これによって製紙スラッジに対する加熱状態、空気（酸素）供給状態および撹拌状態などを改善して、焼成効率を向上させる方法が提案されている。
【００１８】
しかしながら、従来の製紙スラッジの造粒方法は、粉砕によって製紙スラッジの大きさを細かくするか、または押出し成形によって揃える方法である。これらの方法で成形された製紙スラッジ成形物は剪断または切断によって粒子の成形が行われるため、剪断の際に形成された切断面（破断面）を有する粒子形状をしており、この切断面の周囲は必然的に尖った鋭い先端や角などのエッジとなっている。このため、前記のような従来方法で造粒した製紙スラッジを回転キルン炉によって焼成処理する場合、回転胴１の回転によって内部の製紙スラッジＳが繰り返し撹拌され、その撹拌に伴う粒子衝突等の衝撃によって製紙スラッジ
の尖鋭部分や角部分などのエッジ部分が崩壊し、製紙スラッジ成形物の成形当初の粒子形状が損なわれると共に、粒子エッジ崩壊によって微細な粒子が発生して、この微細な粒子によって製紙スラッジの積層・堆積がより過密な状態となるため、製紙スラッジに対して充分な空気（酸素）を供給することが困難となり、不完全燃焼を引き起こす問題点があった。
【００１９】
また、粒子エッジ崩壊によって生じた微細なスラッジは、大きなスラッジと比べてスラッジの転動状態が異なるため、製紙スラッジを回転キルン炉の回転胴１内を移送しながら焼成処理する際に、スラッジの大きさによって回転胴内１における製紙スラッジの保持時間（焼成処理時間）が異なる恐れがあり、過加熱などによって硬質焼結物等が発生して、得られるスラッジ焼成灰の品質が悪化する等の懸念点があった。
【００２０】
さらに、前記図１に例示したように、従来の回転式キルン炉においては、回転胴１に対して投入される製紙スラッジＳの量が多い場合には、製紙スラッジＳの積層・堆積状態が過大となり、回転胴１に回転を与えても、回転胴１の下底部の左隅に偏在して、十分に撹拌をすることができず、さらにこのような状態で、スラッジに含まれる有機成分を燃焼させるのに必要な酸素（空気）を焼成炉内に送り込んでも、積層・堆積した下底部の製紙スラッジＳまで酸素が行き渡らず、不完全燃焼が生じる問題点があった。
【００２１】
このように、回転式キルン炉の回転胴内１における製紙スラッジＳの積層・堆積が過多であれば、製紙スラッジと酸素との接触が不十分となるため、有機成分の燃焼除去効率が大きく低下して、未燃カーボン（煤）が多く残存し、白色度の低い焼成処理物しか得られない。
【００２２】
特許文献１２には、サイクロン炉のほか、前掲の焼成炉の回転胴内に積層・堆積した製紙スラッジの空気との接触を向上させるため、回転胴内に撹拌部材を設け、この撹拌部材を回転動力で機械的に駆動させることにより、回転胴内に積層・堆積する製紙スラッジを強制的に撹拌して、製紙スラッジと空気と接触させることが提案されている。しかし、このような方法で強制的に撹拌しても、実際にはスラッジは直ぐに落下して積層・堆積するため、燃焼に必要なスラッジと空気との充分な接触を確保することが困難である。しかも、１ヶ月当り最大で数千トンにも及ぶ極めて大量の製紙スラッジを効率よく処理するためには、回転動力を与える装置への負担が大きく、機械的な耐久性など実用上の問題が生じる。
【００２３】
このように、従来技術においては、大量の製紙スラッジを処理する場合においても、スラッジと酸素（空気）との充分な接触を確保できず、スラッジの焼成処理を高効率で行うことができなかった。
【００２４】
一方、スラッジ中に含まれる炭酸カルシウム（ＣａＣＯ3）は、焼成処理によって熱分解（脱炭酸）を起こし、酸化カルシウム（ＣａＯ）に変化することが知られている。このうち、炭酸カルシウムは、高白色度の無機物質で、水への溶解性が極めて低い特性を有することから、水を媒体とする工業原料に適しており、塗工紙用顔料または製紙用填料などの製紙用材料として広く一般的に用いられる無機材料である。しかしながら、前記炭酸カルシウムの熱分解によって生じる酸化カルシウムは水への溶解性が高く、製紙用材料として用いた場合には、水媒介中に多量のカルシウムイオン（Ｃａ２＋）を放出するため、原料液の分散不良などを引き起こし、紙の生産操業ができなくなるなどの問題がある。このため、スラッジ焼成処理物（スラッジ焼成灰）を製紙用材料に再利用するためには、スラッジ焼成処理物が酸化カルシウムを有さない状態とすることが極めて重要である。前掲の従来技術では、炭酸カルシウムの熱分解を抑制するために、低温焼成や炭化処理の各種手法が提案されているが、炭酸カルシウムの熱分解を防ぎながら、有機物の燃焼除去によりスラッジ焼成処理物の白色度を向上させることは、相反的作用を期待することになり、所望する高品位なスラッジ焼却灰を高効率に得るのは困難であった。
【００２５】
なお、前記従来の製紙スラッジを乾式酸化と湿式酸化を組み合せて多段酸化処理する方法は、処理工程および処理設備が複雑化するため、処理コストが非常に高く付き、多量の製紙スラッジの焼成処理には不向きである。
【００２６】
したがって、前記したように処理を要する製紙スラッジは最終的に１ヶ月当たり数百トン〜数千トンにもなることが予想されるが、前記従来の製紙スラッジの各種処理方法では、そのいずれにおいても多量の製紙スラッジを効率的に処理できない上、高白色度で高品位のスラッジ焼却灰を得るには不向きであった。
【００２７】
本発明は、このような従来技術の問題点を解決するためになされたもので、製紙工場から排出される製紙スラッジから製紙用材料の製紙用填料、塗工紙用顔料などとして有効利用できる高品質の白色の無機粒子を効率よく、経済的且つ大規模に製造する方法を提供することを目的としている。
【課題を解決するための手段】
【００２８】
本発明は、製紙スラッジを筒型熱処理炉内で焼成して得る白色無機粒子の製造方法において、該製紙スラッジを、焼成前に下記の（１）（２）の条件を満たすスラッジ成形粒子に造粒成形して焼成することを特徴とする白色無機粒子の製造方法である。
（１）スラッジ粒子の大きさが、タテ、ヨコ、高さがそれぞれ２〜３０ｍｍ範囲内である。
（２）スラッジ粒子を構成する各面の交接部分（接線部分）に形成される各内角が、９０度を超える鈍角を有し、スラッジ粒子の外周全域に、直角（９０度）または鋭角（９０度未満）の尖鋭部分および角部分を有さない。
【００２９】
前記スラッジ粒子は、該粒子の母型となるように製紙スラッジを造粒成形する１次成形工程と、前記１次成形工程によって得られた造粒スラッジ粒子の粒子外周に存在する直角（９０度）または鋭角（９０度未満）の尖鋭部分および角部分を除去して成形する２次成形工程の少なくとも２段階の造粒成形工程を経ることにより造粒されることが好ましい。
【００３０】
前記スラッジ成形粒子の１次成形工程が、押出成形工程であることが好ましい。
【００３１】
前記スラッジ粒子の２次成形工程が、前記１次成形工程で得られた造粒スラッジ粒子を前後往復運動しながら回転する２本のローラーに噛み込ませて略楕円状、または略球状に製丸する成形工程であることが好ましい。
【００３２】
前記製紙スラッジが、古紙の脱墨処理工程の脱墨廃液を凝集、脱水濃縮することによって得られことが好ましい。
【００３３】
前記脱墨処理工程の脱墨廃液が、浮上選別脱墨処理によって得られる脱墨浮選廃液（脱墨フロス）および／または洗浄脱墨処理によって得られる脱墨洗浄廃液であることが好ましい。
【００３４】
前記スラッジ成形粒子が、接着剤成分を製紙スラッジ１００質量部（絶乾重量）に対して、０．１〜２０質量部（絶乾重量）含有することが好ましい。
【００３５】
前記接着剤成分が、カチオン性の有機系高分子接着剤であることが好ましい。
【００３６】
前記接着剤成分が、凝集工程および／または造粒成形工程で添加されることが好ましい。
【００３７】
前記スラッジ成形粒子が、２０〜４５質量％の水分を含有することが好ましい。
【００３８】
前記白色無機粒子が、筒型熱処理炉の筒方向の端部に設置される原料供給口からスラッジ成形物を供給し、該原料供給口に対して筒軸方向について反対側の端部に設置される焼成処理物排出口から焼成処理物を取り出す間に空気雰囲気下で間接的加熱方法により焼成処理して得られることが好ましい。
【００３９】
前記焼成処理が、筒型熱処理炉の一端の原料供給口側から炉内空気を強制的に排出することにより、同他端の焼成物排出口側から空気を炉内へ吸入することによって行われることが好ましい。
【００４０】
前記筒型熱処理炉が、回転胴内の横長の回転胴の長手方向に対して直交する方向の断面（径方向断面）において、複数の区分室に分割されており、この複数の区分室にスラッジ成形物を分散配置された状態で筒型熱処理炉内を移送しつつ焼成することが好ましい。
【００４１】
前記区分室の数が６以上であることが好ましい。
【００４２】
前記筒型熱処理炉内を移送しつつ行われる焼成処理が、過剰空気雰囲気下、温度６５０℃以下でスラッジ成形粒子中の易燃焼性有機成分を燃焼除去する一次燃焼工程と、温度７００〜８５０℃でスラッジ成形粒子中の難燃焼性有機成分を燃焼除去する二次燃焼工程との、少なくとも２段階の燃焼工程を経ることによって行われることが好ましい。
【００４３】
前記焼成処理工程において、製紙スラッジが焼成処理前に含有する炭酸カルシウムの５０重量％を超えて分解することが好ましい。
【００４４】
前記焼成処理後に、焼成処理によって得られた焼成処理物を水に混合、攪拌して懸濁液とする懸濁液化工程と、懸濁液化工程によって得られた懸濁液に二酸化炭素を接触させて炭酸化処理物を得る炭酸化処理工程と、炭酸化処理工程によって得られた炭酸化処理物を粉砕する粉砕工程を順次経ることが好ましい。
【発明の効果】
【００４５】
本発明によれば、筒型熱処理炉内に投入される製紙スラッジをスラッジ成形粒子とする際に、スラッジ成形粒子の大きさが、タテ、ヨコ、高さがそれぞれ２〜３０ｍｍ範囲内とし、かつ、スラッジ成形粒子を構成する各面の交接部分（接線部分）に形成される各内角が、それぞれ９０度を超える鈍角を有し、スラッジ成形粒子の外周全域に、直角（９０度）または鋭角（９０度未満）の尖鋭部分および角部分を有さないスラッジ成形粒子に造粒成形して焼成処理することによって、スラッジ成形粒子のエッジ部分、さらにはスラッジ成形粒子自体の崩壊をも防止し、微細な製紙スラッジ粒子の発生を抑制して、筒型熱処理炉内に積層・堆積した製紙スラッジに対して酸素との十分な接触を確保することができるため、製紙スラッジの焼成処理効率を向上させ、効率よく、経済的且つ大規模に高品質の白色無機粒子を製造することができる。
【発明を実施するための最良の形態】
【００４６】
図２に、本発明の白色無機粒子の製造方法における好適な一例を示すフローチャート図を例示する。図２に示すように、本発明の白色無機粒子の製造方法においては、まず、製紙工場における各種工程の廃水が含有する不溶性固形分を凝集、脱水濃縮して製紙スラッジとして回収し、得られた製紙スラッジを乾燥および造粒成形の各工程からなる前処理を行って、焼成前のスラッジ成形粒子を得る。本発明においては、製紙スラッジ成形物をスラッジ成形粒子と呼ぶ。
【００４７】
得られたスラッジ成形粒子は、熱処理工程（焼成工程）に供され、製紙スラッジ焼成処理物（スラッジ焼成灰）が得られる。得られたスラッジ焼成灰については、粉砕工程を行って得られたスラッジ焼成灰粉砕物を白色無機粒子としてそのまま使用することもできる。しかし、懸濁液化、炭酸化、脱水、分散および粉砕の各工程からなる後処理を経た白色無機粒子として回収する方がより好適である。
【００４８】
以下に、前記図２のフローチャート図を基にして、本発明を説明する。
【００４９】
原料の製紙スラッジは、パルプ化工程、紙製造工程、古紙再生工程などの各種工程から排出される。古紙再生工程からのスラッジについては、古紙脱墨工程の加圧浮上（フローテーション、または浮選）および／または洗浄によって古紙パルプから分離排出される脱墨廃液に対して凝集および脱水処理を行い、脱墨排水中の固形分を脱墨スラッジとして回収することが推奨される。また、白色度の低い古紙原料からスラッジを回収する場合には、古紙再生工程における脱墨処理及び浮選処理を充分に行い、カーボンブラックなどを含むインク粒子をできるだけ除去しておくのがよく、必要に応じて複数回のスラッジの加圧浮上工程および/または洗浄工程を追加することもできる。また、古紙脱墨工程から回収する脱墨スラッジについては、上質古紙、新聞古紙、雑誌（塗工紙系）古紙などに分別して古紙種類毎の脱墨スラッジを調製し、必要に応じてこれらの古紙種類別脱墨古紙スラッジを単独、または混合して適宜製紙スラッジとして用いることができる。
【００５０】
なお、製紙スラッジ中の無機成分（灰分）は、製紙用填料や塗工紙用顔料に由来するカオリン（クレー）および炭酸カルシウムが無機成分全体の約８０〜９５重量％を占める主成分であり、タルク、二酸化チタンなどが少量混在している。前記無機成分の主成分であるカオリン、および炭酸カルシウムの比率は処理する古紙の種類等によって多少のばらつきはあるが、概ねカオリン／炭酸カルシウムの重量比で２０／８０〜８０／２０の範囲である。また、上記無機成分（灰分）中のカルシウム（ＣａＯ換算）、アルミニウム（Ａｌ２Ｏ３換算）およびケイ素（ＳｉＯ２換算）のそれぞれの含有比率（カルシウム／アルミニウム／ケイ素）は、１３〜７３／１２〜４０／１５〜４７である。
【００５１】
また、製紙スラッジ中の有機成分、および無機成分の比率は、処理する古紙の種類や脱墨工程の程度によって多少は変動するが、概ね無機成分／有機成分の重量比で３０／７０〜８０／２０の範囲である。
【００５２】
スラッジとは別に、製紙用材料として再利用が困難な低級な古紙やそれに付随するプラスチックを主としたＲＰＦ（Ｒｅｆｕｓｅｄ  Ｐａｐｅｒ  ＆  Ｐｌａｓｔｉｃ  Ｆｕｅｌ）を品質を損なわない範囲で混合使用することもできる。
【００５３】
各種工程の廃水中に含まれる固形分を原料の製紙スラッジとして回収する方法としては、先ず廃水に対して各種凝集剤を添加することにより、廃水中に浮遊している不溶性固形分を凝集させ、その後に、前記廃液を濾過、遠心分離、加圧脱水、圧搾等の各種方法を組合せて処理することにより、廃水中の凝集固形分を製紙スラッジとして回収する。
【００５４】
前記凝集剤としては、硫酸アルミニウム、塩化アルミニウム、ポリ塩化アルミニウム等の各種無機凝集剤を用いることができ、スラッジ固形分に対して０．０５〜５．０％の範囲で適宜添加される。なお、スラッジに鉄元素（Ｆｅ）が含まれる場合、スラッジ焼成灰が赤茶（酸化鉄）色に変色して白色度が低下し、製紙用原料として適さなくなる恐れがあるため、本発明においては、凝集剤として鉄元素（Ｆｅ）を含む凝集剤である硫酸第一鉄、硫酸第二鉄、塩化第一鉄、塩化第二鉄などの使用は避ける方が好ましい。
【００５５】
本発明においては、製紙スラッジに対して接着剤成分を添加することが好ましく、接着剤成分の添加については、前記廃水の凝集処理において凝集剤と併せて添加することができる。
【００５６】
前記接着剤成分としては、有機系高分子タイプの接着剤が好ましく、各種変性澱粉、デキストリン、カルボキシメチルセルロース、ポリアクリルアミド、ポリビニルアルコール、ポリアクリル酸、ポリアクリル酸ナトリウムなどの水溶性接着剤を１種類、または２種類以上を適宜選択して用いることができる。また前記廃水の凝集工程で接着剤成分を添加する場合には、前記接着剤成分のなかでも、カチオン性を有している接着剤成分が廃水中の不溶性固形分に対して凝集効果を一層高めるため特に好ましく、カチオン性澱粉、カチオン性ポリアクリルアミド、ポリアミノアルキルメタクリレート、ポリエチレンイミン等を１種類、または２種類以上を適宜選択して用いることが特に好ましい。
【００５７】
前記接着剤成分の添加量は、製紙スラッジ固形分に対して０．１〜２０質量％の範囲で添加されることが好ましく、０．５〜１０質量％の範囲で添加されることが特に好ましい。接着剤の添加量が０．１質量％未満である場合には、製紙スラッジに対する接着剤の添加量が過少となり、造粒後のスラッジ成形粒子の形状を充分に安定して保持できない恐れがあるため好ましくない。他方、接着剤の添加量が２０質量％を超える場合には、スラッジ成形粒子の形状保持性は充分であるが、製紙スラッジに対する接着剤の添加量が過多となり、スラッジ成形粒子が粘着性を帯びて成形粒子同士がくっついて大粒子化したり、工程上の装置や配管に付着したりして操業の妨げになる恐れがあるため好ましくない。前記した凝集工程における接着剤成分の添加においては、接着剤成分の添加量が前記範囲内になるように適宜接着剤添加量を調整して添加することができる。
【００５８】
前記凝集処理を行った廃液は、次いで、濾過、遠心分離、加圧脱水、圧搾等の各種方法を組合せて処理することにより、廃水中の凝集固形分を製紙スラッジとして回収する。前記各種処理装置のうち、好適な濾過装置としては、ロータリースクリーンと称される濾過装置がある。また脱水装置としては、スクリュープレスと称される加圧・圧搾脱水装置があり、これらの濾過装置、圧搾装置を単独、または適宜組合せて用いることができる。前記濾過・脱水処理により、廃水より固形分濃度５〜６０％程度の製紙スラッジが回収される。
【００５９】
本発明では、熱処理工程に用いるスラッジ成形粒子の含有水分を２０〜４５質量％の範囲に調整することが好ましく、２５〜３５質量％の範囲に調整することが特に好ましい。スラッジ成形粒子の含有水分を２０〜４５質量％に調整することにより、本発明の所望する粒子形状への造粒成形が容易になり、成形粒子の加工効率が向上するほか、スラッジ成形粒子の強度を高く保つことができ、スラッジ成形粒子の粒子形状を保持して崩壊を抑制することができる。これに対して、スラッジ成形粒子の含有水分が２０質量％未満では、スラッジ成形物の強度は向上するものの、スラッジが乾き過ぎているために造粒成形が困難となり、成形粒子の加工効率が低下する恐れがあるため好ましくない。他方、スラッジ成形粒子の含有水分が４５質量％越える場合には、スラッジは水分を含んで軟らかいので造粒成形は容易であるものの、スラッジ成形粒子も軟らかくなるため強度が低下し、スラッジ成形粒子の粒子形状が崩壊し易くなる恐れがあるため好ましくない。
【００６０】
前記したように本発明においては、スラッジ成形粒子の含有水分を調整することが重要であるが、工程廃水より製紙スラッジ回収した時点では、製紙スラッジは４０〜９５質量％の水分を含んでいるので、スラッジの含有水分量を好適な範囲に調整するために、製紙スラッジを乾燥処理することが好ましい。前記乾燥処理については、造粒成形処理前に製紙スラッジを乾燥処理する方法と、造粒成形後にスラッジ成形物を乾燥処理する方法の２種類が挙げられるが、本発明においては、造粒成形前に製紙スラッジを乾燥処理することが好ましい。造粒成形前に製紙スラッジを乾燥処理することにより、製紙スラッジの含有水分を好適な範囲に調整することができる。これにより本発明の所望する粒子形状への造粒成形が容易になって、成形粒子の加工効率が向上するほか、スラッジ成形粒子の強度を高く保つことができ、スラッジ成形粒子の粒子形状を保持して崩壊を抑制することができる。
【００６１】
前記した乾燥処理は、製紙スラッジの水分を蒸発させて固形分濃度を高める工程で、乾燥工程で用いる乾燥設備（装置）としては、特に限定はなく、直接加熱型ロータリーキルン、間接加熱型ロータリーキルン、気流乾燥機、流動層乾燥機、振動流動乾燥機、回転・通気回転乾燥機（サイクロン）などを用いることができる。また、これら乾燥機の熱源としては、後述する焼成処理工程の排熱を使用することにより、エネルギーコストを低減することが可能である。
【００６２】
前記した乾燥工程における乾燥処理の温度は、気流乾燥機や回転・通気回転乾燥機のような熱風を利用して乾燥させる装置においては、スラッジの燃焼や炭化を防止するために熱風温度を６００℃以下とすることが好ましく、２５０℃以下とすることが特に好ましい。この熱風温度が６００℃を超えて高過ぎてはスラッジが発火し、その際の焼成条件が適切でなければ、易燃焼性の有機成分が炭化して難燃焼性に変化する懸念がある。また、乾燥工程においては乾燥効率を向上させるために、スラッジを細かく解すことが好ましく、撹拌機や機械式ロール等により強制的にスラッジを解し、必要に応じてスラッジを３００〜２０００μｍ程度に分級して乾燥させることが好ましい。
【００６３】
本発明では、図２に例示したように、製紙スラッジを焼成処理する前に製紙スラッジの造粒成形を行うが、その際、特に造粒成形されたスラッジ成形粒子を、粒子を構成する各面の交接部分（接線部分）に形成される各内角が、それぞれ９０度を超える鈍角を有し、スラッジ成形粒子の外周全域に、直角（９０度）または鋭角（９０度未満）の尖鋭部分および角部分を有さないスラッジ成形粒子に造粒成形することが重要である。スラッジ成形粒子をその粒子外周に尖鋭部分および角部分を有さない粒子形状に造粒成形することによって、スラッジ成形粒子のエッジ崩壊を防止して、微細な製紙スラッジ粒子の発生を抑制できることに加えて、スラッジ成形粒子の粒子形状を保持することによって、筒型熱処理炉内に積層・堆積した製紙スラッジに対して酸素との十分な接触を確保することができるため、製紙スラッジの焼成処理効率を向上させ、効率よく、経済的且つ大規模に高品質の白色無機粒子を製造することができる。
【００６４】
本発明において、製紙スラッジを好適なスラッジ成形粒子に造粒成形する方法としては、製紙スラッジをスラッジ成形粒子の母型粒子となる造粒スラッジに成形する１次成形工程と、前記１次成形工程によって得られた造粒スラッジの粒子外周に存在する尖鋭部分および角部分を除去する２次成形工程の少なくとも２段階の工程を経ることによって行われる造粒成形方法が好ましい。
【００６５】
前記スラッジ成形粒子を得るための母型粒子（基礎となる粒子）を得るための１次成形工程としては、一般的な各種造粒成形方法を用いることができ、ブリケットマシンやローラーコンパクターのような圧縮成形、ディスクペレッターのような押出成形、及び転動造粒や攪拌造粒などのペレット成形などが挙げられるが、本発明の１次成形工程においては、多量に発生する製紙スラッジを効率的に造粒成形する必要があること、および製紙スラッジを押し固めることによりスラッジ成形粒子の密度を高めて粒子崩壊しにくくする必要があるなどの観点から、造粒方法が簡便、高効率で造粒成形でき、かつスラッジを押し固めて造粒成形する押出成形とすることが特に好ましい。
【００６６】
前記１次成形工程によって得られる母型粒子の形状としては、大量に発生する製紙スラッジを効率的にある程度の粒子に造粒することができる形状であれば特に限定はなく、図３の１３ａ、図４の１４ａに例示したような、三角柱、四角柱、円柱などの多角柱状粒子、四面体、六面体、八面体のような多面体状粒子とすることができるが、本発明の１次成形工程においては、押出成形で高効率に造粒すること、および次工程における母型粒子の尖鋭部分および角部分などのエッジを除去する効率を向上させる観点から、円柱状とすることが特に好ましい。
【００６７】
さらに前記造粒されたスラッジの粒子外周に存在する尖鋭部分および角部分を除去する２次成形工程としては、転動造粒、撹拌造粒、振動篩などを用いて１次成形工程で得られた母型造粒スラッジ粒子を相互に衝突させながら、粒子の外周に有する尖鋭部分や角部分などのエッジを除去する方法、および前後往復運動しながら回転する２本のローラーに１次成形工程で得られた母型造粒スラッジ粒子を噛み込み、および加圧練りすることにより、その外周に有する尖鋭部分や角部分などのエッジを丸く成形する方法などが挙げられる。前記方法のうち、２次成形工程においては、２本ローラー噛み込み・加圧練りによって母型造粒スラッジ粒子外周部のエッジを無くしながら、スラッジ粒子全体を充分に押し固めることができる。その結果として、粒子崩壊し難く、強度の高いスラッジ成形粒子を形成することができることから、前後往復運動しながら回転する２本のローラーに噛み込んで母型造粒スラッジ粒子のエッジを成形する方法が特に好ましい。
【００６８】
前記２次成形工程によって得られるスラッジ成形粒子の形状としては、図３〜５に例示したように、前記した多角柱状、多面体状の母型造粒スラッジ粒子（１３ａ、または１４ａ）の外周部に存在する尖鋭部分や角部分などのエッジを除去、または丸めた略多角柱状（１３ｂ、または１４ｂ）、略多面体状の粒子、またはラグビーボール状の略楕円粒子（１４ｃ）、または略球状粒子（１４ｄ）とすることができるが、本発明の２次成形工程においては、スラッジ成形粒子の崩壊を抑制する観点から、略円柱状、略楕円状、および略球状とすることが好ましく、略球状（１４ｄ）または球状とすることが特に好ましい。
【００６９】
本発明における好適なスラッジ成形粒子を得るための造粒成形装置としては、前記した製紙スラッジを押出成形する１次成形工程装置と前後往復運動しながら回転する２本のローラーに噛み込んで成形する２次成形工程装置を共に装備しており、一連の造粒成形工程を連続かつ自動的に行うことが可能な好適な装置として、アキラ機工社製の高性能自動ローラーシステムタイプ自動製丸機が挙げられる。
【００７０】
なお、本発明の方法以外にも、１度の造粒成形工程によって製紙スラッジを切断面、破断面に由来する尖鋭部分や角部分のない成形粒子に造粒成形する方法として、微小粒子を転動させながら、核となる微小粒子の周りに他の微小粒子を付着させることにより粒子成長させて球状粒子を形成する転動造粒方法があるが、この転動方式では製紙スラッジを加圧練り等によって圧縮しながら造粒成形することができず、製紙スラッジ粒子同士の軽い相互付着によって粒子が形成されているため、粒子強度が不足して粒子形状の崩壊が生じる恐れがあるため好ましくない。
【００７１】
本発明においては、前記スラッジ成形粒子の大きさを、タテ、ヨコ、高さがそれぞれ２〜３０ｍｍ範囲内とすることが好ましく、それぞれ５〜１５ｍｍ範囲内とすることが特に好ましい。製紙スラッジ成形粒子の大きさを、前記範囲とすることにより、筒型熱処理炉の回転胴１内に積層・堆積する製紙スラッジ内に適度な隙間（空隙）を形成することができる。これによって積層・堆積した製紙スラッジに対して有機成分燃焼のための空気(酸素)を供給することが可能となるため、未燃焼有機成分の発生が抑止され、スラッジ成形粒子の焼成効率・白色化効率を向上させることができる。因みに、前記スラッジ成形粒子の大きさとして、タテ、ヨコ、高さのいずれかが２ｍｍ未満である場合には、スラッジ成形粒子の形状が細過ぎて折れ易く（粒子崩壊し易く）なることに加えて、筒型熱処理炉の回転胴１内における製紙スラッジの積層ないし堆積状態が過密となり、各スラッジ成形粒子に対して有機成分燃焼のために必要な空気（酸素）が充分に行き渡らなくなって有機成分の燃焼が不完全になる（スラッジ焼成灰の白色度が低下する）恐れがあるため好ましくない。他方、前記ラッジ成形粒子の大きさとして、タテ、ヨコ、高さのいずれかが３０ｍｍを越える場合には、筒型熱処理炉の回転胴１内における製紙スラッジの積層・堆積状態は成形物粒子間に隙間が生じるためにスラッジ粒子への空気供給性は向上するものの、スラッジ成形粒子の大きさが過大であるために、スラッジ成形粒子の内奥部まで空気が行き渡らなくなってスラッジ成形粒子の中心部に有機成分の不完全燃焼が発生（スラッジ焼成灰の白色度が低下）する恐れがあるため好ましくない。
【００７２】
また本発明においては、前記したように、工程廃水が含有する不溶性固形分を製紙スラッジとして回収する際の凝集工程において接着剤成分を添加することができるが、必要に応じて、造粒工程の１次成形工程である押出成形工程の段階で、製紙スラッジに対して接着剤成分を添加して、接着剤添加量を調整することもできる。
【００７３】
前記造粒工程における接着剤成分は、前記の凝集工程と同じ成分及び添加量で添加することが好ましく、また添加方法としては、特に限定はないが、造粒成形前の製紙スラッジに対して、概ね均一かつ安定連続的に接着剤成分を添加することができれば良い。製紙スラッジに対して接着剤成分の水溶液を添加する好適な方法としては、噴霧量等の調整によって接着剤添加量を容易に調整することができる噴霧装置等が挙げられる。
【００７４】
本発明においては、前記スラッジ成形粒子は次工程の熱処理工程に送られ、スラッジ焼成灰に焼成処理される。本発明の熱処理工程は、過剰空気（酸素）雰囲気で行うことで燃焼効率が向上するため、熱処理装置を小規模化、省力化することができる。その熱処理温度は、スラッジ中のカーボンブラック等のインク顔料や繊維およびポリマー等の有機物を安定して燃焼させる温度になるように後述の方法により制御される。
【００７５】
本発明の熱処理工程の主要部となる焼成炉としては、特に限定はなく、トンネルキルン、ローラーハースキルン、プッシャーキルン、シャトルキルンのような箱型炉、縦型円筒炉、回転式横型円筒炉、スクリュー式横型円筒炉などを用いることができる。スラッジを供給する方式としてはバッチ式、連続式があるが、多量に処理できる連続式の方が好ましい。スラッジへの伝熱が良好で、加熱炉内のスラッジがより均一に表面に出ることができる回転式横型円筒炉あるいは流動させることが可能なスクリュー式横型円筒炉を用いることが好ましい。設備の維持の面から極力単純なもので駆動エネルギーが少ない、回転式横型円筒炉であるロータリーキルン（回転式キルン炉）が好ましい。ロータリーキルンの焼成室の形としては円筒型、六角型などを使用することができる。ロータリーキルンとしては、高砂工業（株）の外熱式連続ロータリーキルン、（株）栗本鉄工所の連続外熱式ロータリーキルンＩＲＫ型、（株）ノリタケエンジニアリングの間接加熱連続式ロータリーキルンＲＫＣ−ＳＧ型、岩佐機械工業（株）の外熱型ロータリーキルンなどを用いることができる。
【００７６】
図６は、本発明において好適に用いられる筒型熱処理炉（回転式キルン炉）の一例を模式的に示す縦断側面図である。図６に示すように、この筒型熱処理炉Ｋ１においては、横円筒型の回転胴１が加熱ジャケット２で包囲されており、回転胴１の原料供給口１ａには、排気口３と、排気口３からやや離れて設置された原料投入口４とを有し、この原料投入口４と回転胴１の原料供給口１ａとの間には、例えば、スクリューフィーダーなどの原料供給手段５が配設されている。回転胴１の焼成物排出口１ｂには、給気口６と焼成物取出口７とが設けられている。
【００７７】
そして、間接的加熱手段８Ａ、８Ｂの複数の熱風放出口８２から加熱ジャケット２内に熱風が導入されている。熱風放出口８２にはバルブが付けられており、ブロア８１からの熱風量を調整できるので、回転胴１内の焼成温度を精度よく制御しながら、製紙スラッジＳを間接的に加熱できる構成となっている。
【００７８】
なお、回転胴１は、実際には、原料供給口１ａから焼成物排出口１ｂに向かって非常に緩やかな下り勾配を有し、この回転胴１の下り勾配と回転により、内部の被処理物が重力作用で原料供給口１ａから焼成物排出口１ｂへ徐々に移送されるようになっている。
【００７９】
原料投入口４から投入されたスラッジ成形粒子Ｓは、実線矢印ｂで示すように、原料供給手段５によって回転胴１の原料供給口１ａに送り込まれ、回転胴１の回転によって焼成物排出口１ｂへ移送する過程で焼成される。このとき、製紙スラッジＳ中の有機成分が燃焼される。
【００８０】
排気口３には、例えば、排気ファンのような排気手段９が介装されており、その稼働によって破線矢印ａで示すように回転胴１内の空気が排気されるとともに、排気に伴う減圧作用で給気口６より外部の空気が回転胴１内へ吸入される。排気は、排気口３の下流側に設けた排気循環ブロア１０により行われる。このように、本発明の白色無機粒子の製造方法においては、実線矢印ｂで示した回転胴内の製紙スラッジの進行方向と逆方向の流れとなるように空気を導入するのが望ましい。
【００８１】
回転胴内での空気の流れ方向は、被処理物（製紙スラッジとその焼成物）の移送方向に対して逆向き（向流）になるのがよい。こうすれば、仮に、燃焼に伴って一時的に発生した煤などの浮遊性有機成分が炉内に飛散しても、浮遊性有機成分は空気の流れに乗って原料供給口１ａへ戻されて燃焼するか、または、更に排気に付随して筒型熱処理炉外へ排出されるため、焼成物に煤（炭化物）のような黒色有機成分が混入するのを防止でき、もって白色度の高い焼成物が得られるので好ましい。このような浮遊性有機成分は、バグフィルターなどで捕集して除去するか、排気と共に適当な加熱手段によって焼成処理して消失させるのがよい。
【００８２】
前記向流空気導入においては、排気に伴う減圧作用で給気口６より外部の空気が回転胴１内に吸入する方式を採用すれば、排気量によって空気供給量を容易に制御できると共に、安定した空気流によって長い回転胴の全長にわたって空気を確実に行き渡らせることができるので好ましい。また、この排気に伴って給気する方法は、筒型熱処理炉Ｋ１のスラッジ温度が燃焼によって急激に高くなった場合に対して、破線矢印ａで示した炉内に導入する空気流によって過剰なスラッジ燃焼熱を筒型熱処理炉Ｋ１外に排出する、すなわち回転胴１内の高温の燃焼排ガスを原料供給口１ａ側の排気手段９および排気循環ブロア１０によって、排気口３から筒型熱処理炉Ｋ１外部に排出することにより、回転胴１内のスラッジＳの燃焼温度を下げることができる。すなわち設定した熱処理温度以上に上昇することを避けるという制御をおこなうことができる。この点においても、向流方式は、空気流を排出する排気口がスラッジ供給口近傍にあるため、スラッジ燃焼熱が筒型熱処理炉内を通過することなく、スラッジ燃焼熱を筒型熱処理炉外に排出することができ、後述するスラッジ温度の制御を容易にすることができるのでより好ましい。なお、筒型熱処理炉Ｋ１に対する給気に対しては、前記した排気（減圧）に伴う吸気方式に追加して、給気口６より加圧した空気を吹き込む方式を併用することも好ましい。
【００８３】
排気口３からの高温の排気ガスは、排気循環ブロア１０によって熱風循環系へ送られ、前処理の乾燥工程における熱源、間接的加熱手段８Ａ、８Ｂの熱源または熱風の一部として循環利用できる。なお、間接的加熱手段８Ａ、８Ｂの熱源または熱風には、前処理の乾燥工程などからの燃焼排ガスを利用してもよい。
【００８４】
供給する空気中の酸素量は、製紙スラッジに含まれる有機成分の完全燃焼に要する理論酸素量の１．１〜５倍とするのが望ましい。特に望ましい下限は２倍程度である。熱処理工程において、熱処理装置内を過剰空気雰囲気下、つまり富酸素雰囲気下で熱処理する理由は、スラッジが含有する有機物の燃焼を効率的に行うためである。ここでいう過剰（富）酸素雰囲気下とは、燃焼排ガス中の残留酸素濃度が５％以上の状態となるように、燃焼対象の有機物に対して燃焼に必要な充分な空気（酸素）を供給し、有機物が完全燃焼できる状態のことである。これに対して空気供給量が少ない場合には、回転胴内を過剰空気雰囲気にすることが困難になり、有機成分の一部の燃焼が不十分となって、その炭化物が残存して焼成物の白色度が低下するおそれがある。一方、空気供給量が過剰な場合には、供給空気によって回転胴内が過度に冷やされ、燃焼温度を維持するためのエネルギーコストが嵩むことになる。なお、この燃焼用の空気は、有機成分を充分に燃焼させる酸素を含んでおればよく、通常の外気よりも二酸化炭素の含有量が多いものでも支障はない。
【００８５】
本発明における筒型熱処理炉の加熱方式としては、直接的加熱方式（内熱式）よりも、図６に示すような間接的加熱方式（外熱式）の方が好ましい。すなわち、直接的加熱方式では、処理炉内で熱源ガスを燃焼させるのに大量の空気（酸素）を消費するため、スラッジ成形粒子Ｓに含まれる有機成分の燃焼が空気不足で不完全になる懸念がある上、熱源ガスの燃焼によって炉内温度（スラッジ温度）の制御が非常に困難になる。これに対し、間接的加熱方式では、熱源のために炉内空気を消費することがないから、炉内を過剰空気雰囲気に確実に設定できることに加え、外部からの加熱度合を自在に変化できるので、炉内温度の制御が極めて容易になる。
【００８６】
上記の間接的加熱方式における加熱手段としては、電気的ヒータや誘導電流による加熱も可能ではある。より好ましいのは、エネルギーコスト低減のため、灯油、重油などの燃焼ガス、既存の焼却設備から排出される燃焼排ガス、高温空気、過熱水蒸気などを加熱ジャケット２内に導入する方法、処理炉の周壁にガスバーナーからの燃焼ガスを吹き付けて加熱する方法などである。例えば、炉本体内での焼成処理を経た高温の排気、前処理の乾燥工程からの燃焼排ガスなども、間接的加熱方式の熱媒、熱源の一部として利用できる。
【００８７】
本発明における筒型熱処理炉においては、回転胴１が数〜数十メートルの長さに及ぶ場合もある。そのような場合には、回転胴全体を所望の焼成温度に安定して維持するため、図６に示すように、複数の間接的加熱手段を設けるのがよい。
【００８８】
図７は、本発明において好適に用いられる筒型熱処理炉（回転式キルン炉）における回転胴１の内部の一例を模式的に示す断面図であり、横長のキルンの回転胴１（焼成室）内の長手方向に直交する方向（径方向）の断面構造（図７ａ）、および同回転同内にスラッジ粒子導入した際のスラッジ粒子の積層・堆積状態（図７ｂ）をそれぞれ模式的に表している。本発明においては、回転キルン炉の回転胴１内にリフターや回転駆動できる攪拌部材を設けることで、スラッジと酸素がより多くかつ均一に接触するので、有機分の燃焼が効率的に行われ、スラッジ焼成物の白色度が向上し品質も均一になるのでより好ましい。さらに多筒型キルンや横長キルンの回転胴１に対して、図７に示したように、外郭１１ａと隔壁１１ｂによって回転胴１内に区分室１２を形成することにより、キルンの回転胴１内を多分割隔壁構造にすることで、伝熱面積が増大、かつキルン炉内におけるスラッジ粒子Ｓの積層・堆積が低減されることにより、スラッジ粒子Ｓと酸素との接触、およびスラッジ粒子Ｓへの伝熱が良くなるので、スラッジ焼成物の白色度が向上して、均一な品質を得ることができるので特に好ましい。また、キルン炉の回転胴１（焼成室）内を図７に例示したような多分割隔壁構造にすることで、図１に示したような従来の単円筒型キルンよりも多くのスラッジを処理することが可能で、熱処理装置を小規模化することができる効率的、および経済的利点も有する。なお、キルン炉の回転胴１内の分割数については、特に限定はないが、好ましくは図７に例示したような６分割以上、さらに好ましくは１０分割以上である。
【００８９】
図８は、本発明において好適に用いられる筒型熱処理炉（回転式キルン炉）の例を模式的に示す縦断側面図である。  本発明においては、図８に示すように、原材料供給口１ａから焼成物排出口１ｂに至る回転胴１内のほぼ全領域に対して、多分割構造部（または多胴構造部）２０Ａを連続的に設けることが好ましい。また、必要に応じて、回転胴１内の前段部分、中断部分、後段部分の３箇所（または任意の複数個所）に多分割構造部を部分的かつ断続的に設けることもできる。なお、回転胴１内の複数個所に多分割構造部を設ける場合には、全ての多分割構造部に対して同じ構造を採用しても良いし、それぞれが異なる多分割構造で分割しても良い。
【００９０】
本発明の熱処理工程におけるスラッジ焼成温度としては、６００℃以上８５０℃以下が好ましく、６００℃以上８００℃以下がより好ましい。焼成温度が６００℃未満では、スラッジ粒子中に含まれるインキ由来のカーボンブラックなど、発火、燃焼しにくい有機成分を確実に燃焼除去するのが難しく、スラッジ焼成物の白色度が充分に向上しない。一方、焼成温度が８５０℃を超えると、ゲーレナイトと呼ばれる硬質焼結物類が発生し、製紙機械設備を磨耗させて操業不安定化の要因となるおそれがある。
【００９１】
本発明では、スラッジの焼成処理を少なくとも２段階の焼成温度領域に分けて燃焼処理することにより、製紙スラッジに含まれる全ての有機成分を確実に燃焼除去できるので、より好ましい。具体的には、本発明における燃焼処理は、原料の製紙スラッジを筒型熱処理炉内で移送しつつ行うが、その一次燃焼工程を過剰空気雰囲気下でスラッジ温度６５０℃以下、および二次燃焼工程を過剰空気雰囲気下でスラッジ温度７００〜８５０℃の燃焼条件に、それぞれ設定するものである。前記のようなスラッジ焼成条件とすることにより、一次燃焼工程では過剰空気雰囲気下で比較的低温の燃焼条件になるから、製紙スラッジ中の易燃焼性有機成分が、分子中の官能基を起点として容易に熱分解・発火し、不完全燃焼や炭化することなく充分に燃焼して消失する。また次の二次燃焼工程では、過剰空気雰囲気下で高温の燃焼条件になるから、一次燃焼工程で燃焼しきらずに残っていたインキ由来のカーボンブラックのような難燃焼性有機成分も確実に燃焼して消失する。なお過剰空気雰囲気とは、既述したように有機成分の燃焼に対して充分な酸素量を与えて不完全燃焼（炭化）を生じさせない空気雰囲気を意味する。このような２段階の燃焼処理では、易燃焼性有機成分を燃焼しにくい炭化物に変化させずに燃焼除去できて合理的であり、製紙スラッジ中の有機成分全体の燃焼除去も短時間で効率よく行える。そして、得られる焼成物は、煤や炭などの未燃焼の有機成分を含まないために白色度が高く、製紙用填料や塗工用顔料としての製紙用材料に好適に利用できるものとなる。
【００９２】
なお、一次燃焼工程については、スラッジ温度が６５０℃を越えると、前述したように、易燃焼性有機成分が急激に炭化して難燃焼性有機成分に変化し、燃焼効率が悪化することになる。したがって、一次燃焼工程の好適な燃焼温度は６００〜６５０℃とすることが好ましく、６００〜６３０℃とすることが特に好ましい。
【００９３】
一方、二次燃焼工程については、スラッジ温度が７００℃未満になると、難燃焼性有機成分の燃焼に時間がかかり、燃焼効率が悪化することになる。逆に該スラッジ温度が８５０℃を超える高温燃焼になった場合は、一般的にゲーレナイトと呼ばれる硬質焼結物類の生成によって製紙用材料としての適性が損なわれる。すなわち、このような硬質の焼結物が混入した焼成物から調製した製紙用填料や塗工用顔料に用いた場合、抄紙用ワイヤーや塗工用のブレードなどの製造設備を傷つけて製造操業性を悪化させ、製品品質にも悪影響を与えることになる。したがって、二次燃焼工程の最も好適な焼成条件は、スラッジ温度７００〜８５０℃とすることが好ましく、７５０〜８００℃とすることが特に好ましい。
【００９４】
また、燃焼処理は、上記の一次及び二次燃焼工程からなる２段階で行う以外に、これら一次燃焼工程から二次燃焼工程への移行区間としての燃焼工程を挟んだり、一次、二次燃焼工程の一方又は両方を更に燃焼温度（スラッジ温度）の異なる複数の燃焼工程に分けたりして、３段階以上とすることも可能である。
【００９５】
また、燃焼工程は、前記好適なスラッジ焼成温度を一定に維持しながら焼成処理を行ってもよいが、各燃焼行程における好適な燃焼温度範囲を超えない温度までスラッジ温度を段階的に上げていってもよい。
【００９６】
スラッジが加熱される時間（熱処理時間）は特に限定はされないが、スラッジが含有する有機成分が完全に燃焼する時間を保持する必要があることから、１時間以上が好ましい。しかし、必要以上に長い熱処理時間はエネルギーコストが高くなるだけでなく、熱処理装置も大きくなるため、実用上あまり好ましくない。従って、本発明の熱処理工程中の熱処理時間は１〜５時間とするのがより好ましい。
【００９７】
このうち、一次燃焼工程の燃焼処理時間は、少なくとも１０分以上で５時間以内とすることが好ましく、１５分以上で２時間以内とすることが特に好ましい。一次燃焼行程の燃焼処理時間が短過ぎては製紙スラッジ中の易燃焼性有機成分の燃焼除去が不充分になる恐れがあり、長過ぎては熱エネルギーの無駄になる。ともかく全ての易燃焼性有機成分が燃焼除去されるのに充分な時間をかけることが重要である。また、二次燃焼工程の燃焼処理時間は、少なくとも１０分以上で５時間以内とすることが好ましく、２０分以上で２時間以内とすることが特に好ましい。二次燃焼行程の燃焼処理時間が短過ぎては製紙スラッジ中の難燃焼性有機成分の燃焼除去が不充分になる恐れがあり、長過ぎては熱エネルギーの無駄になる。そして、一次燃焼工程と二次燃焼工程の燃焼処理時間の比率は、一次燃焼工程／二次燃焼工程で１／１０〜１０／１の範囲とすることが好ましい。
【００９８】
本発明方法による製紙スラッジの好適な燃焼処理状態が現出すれば、一次燃焼工程では、スラッジ中の有機成分の大部分を占める多量の易燃焼性有機成分が充分な酸素の存在下で炎を上げて燃焼し、この燃焼が当該一次燃焼工程の１／３〜２／３まで連続する状態となる。同じく二次燃焼工程では、残留した難燃性有機成分が燃焼するが、その含有量が少ないために炎を上げることはなくとも、７００〜８５０℃の高温であるためにスラッジが赤く灼熱しながら持続的に燃焼する状態となる。
【００９９】
前記の少なくとも２段階の燃焼処理は、１基の筒型熱処理炉内で行う他、段階ごとに異なる複数基の筒型熱処理炉を用いて行うことも可能であるが、当然に１基で行う方が設備効率及び設備コスト面で有利である。
【０１００】
なお、燃焼処理を前記１基の筒形熱処理炉を用いて行う場合の一次燃焼工程と二次燃焼工程との間に生じる昇温領域、具体的には燃焼温度が６５０℃から７００℃へ上昇する領域については、できるだけ短くすることが好ましく、１０分以内とすることが特に好ましい。このように一次燃焼工程と二次燃焼工程との間の昇温領域を短くすることは、筒型熱処理炉の全長短縮によるコンパクト化に繋がり、設備効率及び設備コスト面で有利である。
【０１０１】
本発明の熱処理工程において、熱処理装置内を過剰空気雰囲気下、つまり富酸素雰囲気下で熱処理する理由は、スラッジが含有する有機物の燃焼を効率的に行うためである。ここでいう過剰（富）酸素雰囲気下とは、燃焼排ガス中の残留酸素濃度が５％以上の状態となるように、燃焼対象の有機物に対して燃焼に必要な充分な空気（酸素）を供給し、有機物が完全燃焼できる状態のことである。また、排気する空気量、吸入する空気温度によりスラッジ温度を調整することも可能である。
【０１０２】
また本発明においては、製紙スラッジが熱処理前に含有している炭酸カルシウム成分の５０％を超えて焼成処理によって分解させることが好ましく、７０％以上の炭酸カルシウム成分を熱処理工程によって分解にさせることが特に好ましい。前記したように、炭酸カルシウムは熱処理によって分解する特性があり、これによって種々の問題点が発生するが、本発明においては、この炭酸カルシウムの熱分解に拘らず、スラッジの熱処理効率（白色化効率）を優先させることにより、品質の優れたスラッジ焼成灰を高効率で得ることができる。なお、熱処理によって分解した炭酸カルシウム成分については、後述する炭酸化処理を含む後処理工程によって分解前と同様の炭酸カルシウム成分に再生するため、炭酸カルシウム成分の分解率が高くなっても全く問題はない。
これに対して、炭酸カルシウムの分解を抑制するために製紙スラッジの熱処理温度を低く抑えた場合には、スラッジの熱処理効率（白色化効率）が低下し、得られるスラッジ焼成灰の品質が低下する恐れがあるため好ましくない。
【０１０３】
本発明においては、図２に例示するように、熱処理工程後の焼成処理物（スラッジ焼成灰）を水と混合・攪拌し、焼成処理物懸濁液とする“懸濁液化工程”を熱処理工程後に備えてもよい。懸濁液化工程の目的はスラッジ焼成処理物が含有する炭酸カルシウムの分解成分を次工程の炭酸化処理に適した原料形態とすることであり、焼成処理物懸濁液の固形分濃度を５〜２０質量％の範囲に調整することが後続の炭酸化処理を効率的に行い、また懸濁液の粘度を低く維持して流動攪拌性および送液性を良好に維持するために好ましい。焼成物懸濁液の固形分濃度が５％質量未満である場合は、炭酸化などの生産性が劣るため好ましくなく、また、２０％質量より高い場合は、該焼成物懸濁液の粘度が高くなるため、攪拌動力の増加となるとともに、操業性に劣ることから好ましくない。
【０１０４】
懸濁液化工程における懸濁液温度は、２０〜８０℃が好ましく、より好ましくは４０〜６０℃で行われるのがよい。懸濁液化の処理温度が低過ぎる場合には、温度調整のために長い保持時間が必要であるため好ましくなく、他方、懸濁液化の処理温度が高過ぎる場合には、別途加熱により懸濁液温度を上昇・維持する必要があるため経済的に好ましくない。
【０１０５】
また焼成物懸濁液に対しては、本発明のスラッジ焼成物の他に、必要に応じて別途、酸化カルシウム（ＣａＯ：生石灰）または水酸化カルシウム〔Ｃａ（ＯＨ）２：消石灰〕を添加してスラッジ焼成物と水酸化カルシウムの所定固形分濃度の混合懸濁液とすることもでき、この場合、酸化カルシウムおよび水酸化カルシウムは、消和後の形態である水酸化カルシウム〔Ｃａ（ＯＨ）２：消石灰〕として、スラッジ焼成物１００質量部に対して最大１００質量部（スラッジ：水酸化カルシウム＝５０：５０）まで添加することができる。１００質量部を超えて水酸化カルシウムを添加することもできるが、消和懸濁液中のスラッジ焼成物の配合率が少なくなり、スラッジ利用が進まなくなるため好ましくない。
【０１０６】
本発明においては、スラッジ焼成の後処理工程として、前記懸濁液化工程の後に炭酸化工程を備えることができる。この炭酸化工程は、焼成処理によって分解したスラッジ中の炭酸カルシウムを焼成処理前と同様の炭酸カルシウムの形態に再生（復元）する工程であり、前記焼成処理物懸濁液に二酸化炭素ガスあるいは二酸化炭素含有ガスを吹き込む方法で行うことができる。この炭酸化に用いるガスは、工業的には二酸化炭素含有ガスが好ましく、二酸化炭素濃度は特に限定されるものではないが、好ましくは５〜４０容量％、より好ましくは１０〜３５容量％の二酸化炭素含有ガスを用いる。また二酸化炭素含有ガスとしては、例えば、スラッジ焼成排ガス、石灰石焼成排ガス、石灰焼成排ガス、ゴミ焼却排ガス、発電ボイラー排ガス、或いはパルプ製造工程で用いられる苛性化炭酸カルシウム焼成キルンなどから排出される排ガスなどを適当な手段で除塵後、用いてもよい。
【０１０７】
二酸化炭素ガスあるいは二酸化炭素含有ガスを吹き込む割合は、二酸化炭素ガスとして懸濁液中のスラッジ焼成処理物固形分１ｋｇ当たり０．５〜１５Ｌ／分の割合となるように焼成物懸濁液中に吹き込む。二酸化炭素導入量が０．５Ｌ／分未満では炭酸化の生産性が劣るし、１５Ｌ／分を超えるような量を採用することはできるが、そのように使用量を増加させるために必要な動力負荷に見合った効果は期待できない。
【０１０８】
炭酸化の反応開始温度は好ましくは３０〜８０℃、より好ましいのは４０〜７０℃である。炭酸化の処理温度が低過ぎる場合には、熱交換による低温度化や温度調整のために長い保持時間が必要であるため好ましくなく、他方、炭酸化の処理温度が高過ぎる場合には、懸濁液中への炭酸ガスの溶解量（溶存量）が低下して炭酸化の生産性が劣るほか、別途加熱により懸濁液温度を上昇・維持する必要あるため経済的に好ましくない。
【０１０９】
炭酸化工程によって再生される炭酸カルシウム成分の形状としては特に形状に限定はなく、米粒状、紡錘状、膠質状、針状、立方状、板状などにすることができる。また、炭酸化工程中において所望の形状の結晶を得るためにスラッジ焼成灰の懸濁液に対して各種結晶の種晶を添加してもよい。
【０１１０】
また、炭酸化工程を行うことにより焼成工程において分解された炭酸カルシウム成分を再生転化し、再生した白色無機粒子分散液のｐＨを下げることができる。なお、白色無機粒子分散液のｐＨを１１以下、好ましくは１０以下にすることで、分散液粘度の上昇を抑制し、顔料の分散不良を生じることを抑制することができる。
【０１１１】
なお、極めて可能性は低いが、スラッジが炭酸カルシウムを含有していない場合においては、炭酸カルシウムの分解が起こり得ないため、熱処理工程後の焼成物懸濁液化工程および炭酸化工程を用いなくても焼成灰を高濃度で分散することができ、製紙用材料としてそのまま再利用することができる。
【０１１２】
本発明においては、前記炭酸化工程によって得られた炭酸化処理物の懸濁液は、そのまま、または液体サイクロンを用いた分級処理を行った後、脱水前に振動篩等の篩でろ過処理することが好ましい。ろ過処理を実施すれば、炭酸化処理物中に混入するα−クオーツなどの珪素を含む粒子や粗大粒子が除去され、抄紙用ワイヤーの摩耗を低減できる。また、ろ過処理前に液体サイクロンによる分級処理を行えば、後続するろ過処理の篩の目詰まりを防止できる。
【０１１３】
本発明においては、スラッジ焼成の後処理工程として、前記炭酸化工程後に炭酸化処理物を脱水して脱水組成物を得る脱水工程と、前記脱水組成物に水分を加えて分散液状の分散組成物とする分散工程を備えることが好ましい。このうち、脱水工程は、濾過、遠心分離、加圧脱水、圧搾などの操作により行うことができる。好適な脱水装置としては、フィルタープレスと称される圧搾濾過装置があり、炭酸化処理物の脱水ケーキを得ることができる。また分散工程は、脱水工程により得られる脱水組成物に水分を加えてスラリー状の分散組成物とするものであればよい。
【０１１４】
分散工程時に脱水組成物に対して水分以外に分散剤を添加することで、スラッジを原料とした白色無機粒子を良好に分散することができ、製紙用材料としての品質が向上すると共に、取り扱いやすくなるので好ましい。分散剤としては、例えば、ポリアクリル酸、ポリカルボン酸、ポリマレイン酸やそれらのナトリウム塩等の合成高分子系分散剤など、製紙用材料の製造の際に用いられる一般的な分散剤を使用できる。
【０１１５】
本発明においては、スラッジ焼成の後処理工程として、分散工程後に粉砕処理工程を備えていてもよい。粉砕処理を行うことにより、白色無機粒子を含む分散組成物の粒径を塗工紙用顔料に好適な粒子径レベルまで微細化することができ、得られた白色無機粒子を塗工紙用顔料として用いた際に塗被紙の平滑性が向上するので好ましい。粉砕工程に用いる粉砕機としては、サンドミル、湿式ボールミル、振動ミル、攪拌槽型ミル、流通管型ミル、コボールミルなどの湿式粉砕機を使用することができる。また、二酸化炭素を吹き込みながら、粉砕を行っても良い。
【０１１６】
後処理工程後に得られた無機粒子の大きさ（粒子径）は、レーザー回折粒度分布測定による平均粒子径で、０．１〜２０μｍとすることが好ましい。塗工用顔料として用いる場合には下限を０．３μｍ、上限を５μｍとするのが特に好ましい。また、内添用製紙顔料として用いる場合には、下限を３μｍ、上限を１５μｍとすることが特に好ましい。この平均粒子径は、製紙用填料および塗工用顔料として、抄紙の際のワイヤー歩留りならびに紙製品に仕上げた際の不透明性、白色度、平滑性および印刷適性に優れる品質が得られるように、操業および品質上バランスされた粒子径を選んだものである。したがって、無機粒子の平均粒子径を前記粒子径の範囲とすることにより、操業において、従来の製紙用填料および塗工用顔料と同様に取り扱うことができ、また無機粒子を内添した原紙および無機粒子を塗工した塗被紙の品質についても、従来の製紙用填料および塗工用顔料と概ね同等の品質を発現させることができる。
【０１１７】
因みに、白色無機粒子の平均粒子径が０．１μｍ未満のような微細な粒子になると、紙の不透明性、白色度および平滑性等の改善に対しては有効である反面、製紙用填料として用いる場合にワイヤー歩留りが悪くなるために、填料として多量の無機粒子の配合が必要となり、紙中に留まらないで排水中に流失した無機粒子のために操業性が不安定になる難点があるほか、塗工用顔料として用いる場合に充分な塗工層強度を発現させるために、著しく多量の接着剤が必要となる難点があるので好ましくない。他方、白色無機粒子の平均粒子径が２０μｍを越える大きい粒子になると、製紙用填料として用いた場合に填料のワイヤー歩留りが良くなる反面、ワイヤー摩耗性が悪化し、ワイヤーの損傷を受けやすい難点がある。また、塗工用顔料として用いた場合に塗工紙製品の平滑性や光沢が低下し、結果的に印刷適性も低下することになり好ましくない。
【０１１８】
後処理後に得られた白色無機粒子の組成は、白色無機粒子を配合した紙の不透明性や被覆性を向上させるため、カオリン由来の焼成カオリン（メタカオリン）と炭酸カルシウムの２成分で８０％以上とすることが好ましく、白色無機粒子組成を前記のような好適な組成とするためには、焼成工程前の各種スラッジを必要に応じて混合し、前記組成となるように各種スラッジ配合率を調整することが好ましい。
【０１１９】
後処理工程後に得られた白色無機粒子の懸濁液は、ｐＨ１１以下とすることが好ましい。これは、白色無機粒子懸濁液中に残留する未炭酸化のカルシウムイオン（Ｃａ2+）を低減し、塗被液の分散状態の悪化を防ぐためである。また、塗被液、原紙のアルカリ性を低減するから、アルカリによる紙の変色（アルカリ焼け）等の問題を改善できる。ｐＨの調整は、炭酸化における炭酸ガス吹込み量の調整に加えて、さらに分散工程や粉砕工程における炭酸ガス吹込みなどによっても調整できる。
【０１２０】
白色無機粒子を前記した所望の粒子径とするために脱水工程後に分散工程、および粉砕工程を設けることが好ましいが、分散処理後の再生白色無機粒子の平均粒子径が前記した粒子径の範囲になる場合は、粉砕工程を行わないで、分散処理後の白色無機粒子の分散液をそのまま製紙用填料、および塗工用顔料として当然ながら使用しても良い。
【０１２１】
また、分散工程において、白色無機粒子の脱水組成物を炭酸カルシウムスラリーに混合して混合スラリーとし、湿式粉砕機を用いて粉砕することで、炭酸カルシウム単体よりも品質が良好で、かつ炭酸カルシウム単体スラリーよりも粉砕時間を短くすることができ、高濃度なスラリーを調整することが可能である。なお、白色無機粒子と炭酸カルシウムの比率は、塗被紙の白紙品質などに応じて、調整することが可能であり、特に制限はない。
【０１２２】
本方法における白色無機粒子の製造工程は、造粒工程、および熱処理工程は必要必須であるが、乾燥工程、懸濁液化工程、炭酸化工程、脱水・分散工程、粉砕工程は適宜選択して組み合わせることができる。これらの工程を行う装置が組み合わされてひとつのプラントが構成されることになる。
【０１２３】
以上のように本方法で得られた白色無機粒子は再生顔料としてより好ましく使用でき、炭酸カルシウム、タルク、カオリン、焼成カオリン、二酸化チタン、サチンホワイト、シリカ等の無機顔料と必要に応じて混合し、塗工用顔料や製紙用填料として用いることができる。
【実施例】
【０１２４】
以下に、具体例を挙げて本発明を説明するが、本発明はそれらに限定されるものではない。なお、以下の説明において、特に断らない限り、「部」および「％」は、それぞれ「質量部」および「質量％」を意味する。
【０１２５】
実施例１
［製紙スラッジ］
古紙処理設備を有する製紙工場における雑誌古紙主体の古紙脱墨工程において、浮遊選別法（フローテーション法）によって古紙パルプから浮上分離除去された泡沫状の脱墨浮選廃液に、無機凝集剤として硫酸アルミニウムを脱墨浮選廃液の不溶性固形分１００部に対して１部添加して廃液中の固形分を凝集させた後に、ロータリースクリーンおよびスクリュープレスに順次通液して、固形分約５０％の製紙スラッジを回収した。回収された製紙スラッジ中の灰分は６０％で、その組成は炭酸カルシウム５５％、カオリン４０％、タルク５％であった。
【０１２６】
[スラッジ成形粒子の調製]
次いで、回収された製紙スラッジを乾燥処理して、製紙スラッジの含有水分を２５％まで減少させた後、造粒成形工程として、１次工程が押出成形、２次工程が２本ローラー噛込成形方式の製丸機（装置名：ローラーシステム自動製丸機ＰＴ６０２５型、アキラ機工社製）に前記乾燥処理した製紙スラッジを通して、図５に例示したように、製紙スラッジを円筒状押出成形粒子（図５ａ）を経由して最終的に略球状粒子（図５ｃ）にまで成形し、約直径５ｍｍφのスラッジ成形粒子を得た。
【０１２７】
[熱処理工程]
前記した前処理後のスラッジ成形粒子を、図８に示すような、回転胴１内のほぼ全領域に多分割構造部２０Ａが設けられている間接加熱式の回転式キルン炉（回転胴の内径３００ｍｍ、長さ２４００ｍｍ）を用いて、後述のような一次焼成処理、および二次焼成処理を行った。なお多分割構造部２０Ａの構造としては、筒型熱処理炉Ｋ１の回転胴１内が横長の回転胴の長手方向に対して直交する方向の断面（径方向断面）において、図７に示すような区分室数が６である回転胴を用いた。
【０１２８】
一次焼成では、原料のスラッジ成形粒子Ｓを８０ｋｇ／ｈの供給速度で原料投入口４から供給し、原料供給手段５であるスクリューフィーダーによって回転胴１の原料供給口１ａに送り込み、回転胴１内を移送しつつ、焼成を行った。この焼成は、図示を省略した燃焼ボイラーからの燃焼ガスを熱源として間接的加熱手段８Ａ、８Ｂによる加熱ジャケット２への燃焼ガスの導入量で熱処理温度を制御し、スラッジ温度６３０℃で処理時間（スラッジ滞留時間）を約３０分に設定した。この一次焼成処理条件におけるスラッジ充填率は２０％であった。一方、排気手段９の排気ファンによって回転胴１内から燃焼排ガスを２３００Ｌ／分（空気温度２０℃換算）で排出し、これに伴う減圧作用で排気口３から排出される排ガスと同量の外気を給気口６から吸入して、もって回転胴１内全体を常に過剰空気雰囲気に維持した。
【０１２９】
次いで、一次焼成によって得られた焼成処理物を、一次焼成と同様の回転式キルン炉を用いた二次焼成に供した。二次焼成では、前記スラッジ成形粒子Ｓの一次焼成処理物を３２Ｋｇ／ｈの供給速度で原料投入口４から供給し、原料供給手段５であるスクリューフィーダーによって回転胴１の原料供給口１ａに送り込み、回転胴１内を移送しつつ、焼成を行った。この焼成はスラッジ温度８２０℃で処理時間（スラッジ滞留時間）を約５０分に設定した。この二次焼成処理条件におけるスラッジ充填率は２０％であった。一方、排気手段９の排気ファンによって回転胴１内から燃焼排ガスを９００Ｌ／分（空気温度２０℃換算）で排出し、これに伴う減圧作用で排気口３から排出される排ガスと同量の外気を給気口６から吸入して、もって回転胴１内全体を常に過剰空気雰囲気に維持した。二次焼成後に得られたスラッジ焼成灰については、約６％の粒子が崩壊していた。
【０１３０】
この焼成処理で得られた焼成物の組成をＸ線回折によって調べた結果、硬質の高温焼結物（ゲーレナイト）は含まれておらず、焼成処理前の製紙スラッジに含有されていた炭酸カルシウムは全て分解されていた。また、炭酸カルシウム以外の成分では、カオリンが全て焼成カオリン（非晶質化によりＸ線回折不検出）に変化していた。タルクは全く変化していなかった。
【０１３１】
［懸濁液化工程、炭酸化工程］
次いで、上記の焼成物を懸濁液化槽（消和槽）を用いて６０℃の温水と混合し、温度を６０℃に保持しながら６０分間攪拌して、固形分濃度が約１２％の焼成物懸濁液を調製した。炭酸化反応槽に、前記焼成物懸濁液を１０ｋｇ入れ、反応槽を６０℃に保持しながら２５容量％の二酸化炭素含有ガスを２０Ｌ／分吹き込み、６０分間攪拌を行い、水性懸濁液状の炭酸化処理物を得た。
【０１３２】
[脱水工程、分散工程、粉砕工程]
次に、前記炭酸化処理で得られた炭酸化処理物の懸濁液をフィルタープレスで脱水処理し、得られた固形分濃度が約４８％のケーキ状の炭酸化処理物をコーレスミキサーで水に分散させることにより、固形分濃度が約４６％の分散処理物を調製した。なお、この分散時に使用した水には、分散剤としてポリアクリル酸系分散剤（商品名：アロンＴ−５０、東亜合成株式会社製）を炭酸化処理物の固形分１００質量部に対して１．０質量部添加した。そして、最後にサンドグラインダーを用いて上記の分散処理物を湿式粉砕し、塗工紙用顔料に適した白色無機粒子のスラリーを得た。得られた白色無機粒子の平均粒子径は、塗工紙用顔料に適した１．２μｍであった。得られた白色無機粒子の成分組成は焼成カオリンが３７％、炭酸カルシウムが５８％、タルクが５％であった。また以下の他の実施例においても得られた白色無機顔料の成分組成は前記組成比と概ね同様であった。
【０１３３】
実施例２
実施例１の製紙スラッジの造粒成形工程において、押出成形によって直径５ｍｍφの紐状に押出しながら切断して、１次成形粒子として、断面直径５ｍｍφ×長さ約２０ｍｍの円柱状の１次成形粒子を調製した後、さらに回転造粒パンを具備する転動造粒機に前記１次成形粒子を供して、図４に例示したように、円柱状１次成形粒子（図４ａ）外周に存在する尖鋭部分および角部分を除去し、エッジ部を有さない略円柱状の２次成形粒子（図４ｂ）に造粒成形したこと以外は、実施例１と同様にして白色無機粒子を得た。
【０１３４】
実施例３
実施例１の脱墨廃液から不溶性固形分を凝集処理して製紙スラッジとして回収処理する工程において、無機凝集剤である硫酸アルミニウム１部を脱墨廃液に添加する前に、接着剤成分であるカチオン化澱粉（商品名：王子エースＫ１００、王子コーンスターチ社製）を脱墨廃液の不溶性固形分１００部に対して、５部添加したこと以外は、実施例１と同様にして白色無機粒子を得た。
【０１３５】
実施例４
実施例１の脱墨廃液から不溶性固形分を凝集処理して製紙スラッジとして回収処理する工程において、無機凝集剤である硫酸アルミニウム１部を脱墨廃液に添加する前に、接着剤成分であるカチオン化澱粉（商品名：王子エースＫ１００、王子コーンスターチ社製）を脱墨廃液の不溶性固形分１００部対比、５部添加し、さらに製紙スラッジの造粒成形工程において、造粒成形前の製紙スラッジに対して酸化澱粉（商品名：王子エースＣ、王子コーンスターチ社製、２５％水溶液に調製）を製紙スラッジ１００部に対して１０部となるように噴霧添加した後に造粒成形を行い、製紙スラッジに対する接着剤成分の総添加部数を１５部とし、スラッジ成形粒子の水分含有率を３３％としたこと以外は、実施例１と同様にして白色無機粒子を得た。
【０１３６】
実施例５
実施例３の製紙スラッジの造粒成形工程において、スラッジ成形粒子を約直径２０ｍｍφの略球状粒子としたこと以外は、実施例３と同様にして白色無機粒子を得た。
【０１３７】
実施例６
実施例１の脱墨廃液から不溶性固形分を凝集処理して製紙スラッジとして回収処理する工程において、無機凝集剤である硫酸アルミニウム１部を脱墨廃液に添加する前に、接着剤成分であるカチオン化澱粉（商品名：王子エースＫ１００、王子コーンスターチ社製）を脱墨廃液の不溶性固形分１００部対比、５部添加し、さらに製紙スラッジの造粒成形工程において、造粒成形前の製紙スラッジに対して水を噴霧添加した後に造粒成形を行い、スラッジ成形粒子の含有水分を４０％に調整したこと以外は、実施例１と同様にして白色無機粒子を得た。
【０１３８】
実施例７
実施例１の脱墨廃液から不溶性固形分を凝集処理して製紙スラッジとして回収処理する工程において、無機凝集剤である硫酸アルミニウム１部を脱墨廃液に添加する前に、接着剤成分であるカチオン化澱粉（商品名：王子エースＫ１００、王子コーンスターチ社製）を脱墨廃液の不溶性固形分１００部対比、５部添加し、さらに製紙スラッジの造粒成形工程において、造粒成形前の製紙スラッジに対して水を噴霧添加した後にスラッジ成形粒子を約直径２０ｍｍφの略球状粒子に造粒成形を行い、スラッジ成形粒子の含有水分を５０％に調整したこと以外は、実施例１と同様にして白色無機粒子を得た。
【０１３９】
比較例１
実施例１の造粒成形工程において、押出成形によって直径５ｍｍφの紐状に押出しながら切断して、スラッジ成形粒子の形状を断面直径５ｍｍφ×長さ約２０ｍｍの円柱状に造粒成形したこと以外は、実施例１と同様にして白色無機粒子を得た。
【０１４０】
比較例２
実施例１の造粒成形工程において、押出成形によって直径５ｍｍφの紐状に押出しながら切断して、スラッジ成形粒子の形状を断面直径５ｍｍφ×長さ約２０ｍｍの円柱状に造粒成形し、さらに焼成工程において、第一および第二焼成工程共に回転式キルン炉の多分割構造２０Ａを廃して、区分室数が１である単円筒型の回転胴を用いたこと以外は、実施例１と同様にして白色無機粒子を得た。
【０１４１】
比較例３
実施例１の造粒成形工程において、押出成形によって直径５ｍｍφの紐状に押出しながら切断して、スラッジ成形粒子の形状を断面直径５ｍｍφ×長さ約２０ｍｍの円柱状に造粒成形し、さらに焼成工程において、一次焼成および二次焼成における各熱処理時間（スラッジ滞留時間）をそれぞれ約４０分、および約８０分として、熱処理における総処理時間を１２０分まで延長としたこと以外は、実施例１と同様にして白色無機粒子を得た。
【０１４２】
上記の本発明例および比較例について、焼成工程後におけるスラッジ焼成灰の粒子形状の崩壊率、最終的に得られた白色無機粒子の白色度をそれぞれ調査し、これら結果を基にした総合評価結果について、各処理条件とともに表１に示す。なお、各項目の測定方法および評価は次の通りである。
【０１４３】
[スラッジ成形粒子の水分含有率]
スラッジ成形粒子を１２０℃で絶乾状態になるまで乾燥させ、スラッジ成形粒子の乾燥処理前重量ｇ（ＡＤＷ）と乾燥処理後重量ｇ（ＢＤＷ）より下記式を用いて、水分含有率（％）を算出した。
スラッジ成形粒子の水分含有率（％）＝（ＡＤＷ−ＢＤＷ）÷ＡＤＷ×１００
【０１４４】
［スラッジ充填率］
回転胴１内におけるスラッジ充填率（体積充填率％）を下記の（１）〜（３）の手順に従って算出した。
【０１４５】
（１）回転胴１内の総スラッジ体積の算出
焼成処理する直前の状態のスラッジ成形粒子を、１Ｌのメスシリンダーに入れて、スラッジ体積が１Ｌ時のスラッジの質量を測定し、スラッジのみかけの比重Ｒ（ｋｇ／Ｌ）を求めた。スラッジ投入量Ｃ（ｋｇ／ｈ）、スラッジみかけの比重Ｒ（ｋｇ／Ｌ）および焼成処理時間（回転胴１内のスラッジ保持時間）Ｔ（ｈ）から下記式を用いて、回転胴１内の総スラッジ体積ＶＳ（Ｌ）を算出した。
ＶＳ＝Ｃ÷Ｒ×Ｔ
【０１４６】
（２）回転胴１の総容積の算出
回転胴１の内径ＩＤ（ｍｍ）および長さＬ（ｍｍ）から下記式を用いて、回転胴１の総容積ＶＰ（Ｌ）を算出した。
ＶＰ＝π（ＩＤ／２）２×Ｌ÷１０６
【０１４７】
（３）スラッジ充填率の算出
回転胴１内の総スラッジ体積および回転胴１の総容積から下記式を用いて、回転胴１内のスラッジ充填率（体積充填率）を算出した。
スラッジ充填率（％）＝ＶＳ÷ＶＰ×１００
【０１４８】
[スラッジ成形粒子の崩壊率]
１０メッシュ（篩目開き：１．７ｍｍ）のステンレスメッシュ篩にスラッジ焼成処理物１００ｇを通じて、篩上に残留したスラッジ焼成物の重量ｇ（ＰＳＷ）を求め、下記式を用いてスラッジ成形粒子の崩壊率（％）を算出した。
スラッジ成形粒子の崩壊率（％）＝（１００−ＰＳＷ）÷１００×１００
【０１４９】
［白色度］
懸濁液の状態の白色無機粒子を１２０℃乾燥機で乾燥させて白色無機粒子の乾燥物を調製し、この白色無機粒子乾燥物約１０ｇを乳鉢で粗い粒子がなくなるまで磨り潰した後、粉体錠剤成形機（理化学電気工業社製：Ｃａｔ９３０２／３０型）を用いて圧力１００ｋＮで３０秒加圧成形した。次いで、この成形試料の白色度を、分光白色度測色計（スガ試験機社製：ＳＣ−１０ＷＴ型）を用いてＪＩＳ  Ｐ  ８１４８（２００１）に準拠して測定した。
【０１５０】
［焼成処理後の炭酸カルシウム分解率］
焼成処理後の焼成物（焼成灰）における炭酸カルシウム分解率を下記の（１）〜（７）の手順に従って求め、評価した。
【０１５１】
（１）カルサイト炭酸カルシウムの検量線の作成
結晶構造がカルサイトの炭酸カルシウム（奥多摩工業社製：タマパール２２２Ｈ）に対して、内部標準物質として酸化亜鉛（キシダ化学社製：試薬特級）を、質量比１：５、１：１、５：１となるようにそれぞれ混合した。次いで、各混合物について、乳鉢を用いて充分に磨り潰したのちに、Ｘ線回折装置（マックスサイエンス社製：ＭＯ３ＸＨＦ）を用いて、４０ｋＶ、２０ｍＡ、回折角測定範囲５〜５０度の条件で測定し、カルサイト炭酸カルシウムと酸化亜鉛のそれぞれのＸ線回折１００％ピーク面積を基にして、カルサイト炭酸カルシウムの検量線を作成した。
【０１５２】
（２）アラゴナイト炭酸カルシウムの検量線の作成
結晶構造がアラゴナイトの炭酸カルシウム（奥多摩工業社製：タマパール１２３）を用いた以外は、前記カルサイト炭酸カルシウムの検量線作成と同様にして、アラゴナイト炭酸カルシウムの検量線を作成した。
【０１５３】
（３）焼成処理前の製紙スラッジ中に含まれる炭酸カルシウムの定量
秤量した絶乾の製紙スラッジに対して、秤量した酸化亜鉛（試薬特級：前出）を添加混合した。次いで、この混合物について乳鉢を用いて充分に磨り潰したのちに、Ｘ線回折装置（ＭＯ３ＸＨＦ：前出）を用いて、４０ｋＶ、２０ｍＡ、回折角測定範囲５〜５０度の条件で測定して、酸化亜鉛に対するカルサイト炭酸カルシウム及びアラゴナイト炭酸カルシウムのＸ線回折１００％ピーク面積を求め、前記した各炭酸カルシウムの検量線を基にして、製紙スラッジ１ｇ中に含まれる炭酸カルシウム量（ｇ）を算出した。
【０１５４】
（４）製紙スラッジの灰分の測定
秤量した絶乾の製紙スラッジを、マッフル炉を用いて実施例における回転式キルン炉の各焼成処理条件と同条件で焼成処理し、得られたスラッジ焼成物の質量を秤量して、下式によってスラッジの灰分含有量（％）を測定した。
灰分含有量（％）＝（スラッジ焼成物質量／絶乾の製紙スラッジ質量）×１００
【０１５５】
（５）スラッジ焼成物中の炭酸カルシウムの定量
秤量したスラッジ焼成物に対して、秤量した酸化亜鉛（試薬特級：前出）を添加混合した。次いで、該混合物について、乳鉢を用いて充分に磨り潰したのちに、Ｘ線回折装置（ＭＯ３ＸＨＦ：前出）を用いて、４０ｋＶ、２０ｍＡ、回折角測定範囲５〜５０度の条件で測定して、酸化亜鉛に対するカルサイト炭酸カルシウム及びアラゴナイト炭酸カルシウムのＸ線回折１００％ピーク面積を求め、前記した各炭酸カルシウムの検量線を基にして、スラッジ焼成物１ｇ中に含まれる炭酸カルシウム量（ｇ）を算出した。
【０１５６】
（６）焼成処理後の炭酸カルシウムの分解率
スラッジ焼成物１ｇ中の炭酸カルシウム量（ｇ）をＡ、製紙スラッジ１ｇ中の炭酸カルシウム量（ｇ）をＢ、灰分含有量（％）をＣとし、下式によって焼成処理後の炭酸カルシウムの分解率を算出した。
炭酸カルシウム分解率（％）＝１００−〔Ａ×（Ｃ／１００）〕÷Ｂ×１００
【０１５７】
（７)焼成物中の炭酸カルシウム分解率の評価結果
上記の方法により実施例、比較例において得られたスラッジ焼成物における炭酸カルシウム分解率を測定した結果、いずれの例でも、Ｘ線回折定量測定において炭酸カルシウムが不検出であったことから、スラッジ焼成物中の炭酸カルシウム量（Ａ）は、スラッジ焼成物１ｇ当たり０．０ｇ（０質量％）であった。よって、焼成によりスラッジ焼成物中の炭酸カルシウムは全て分解しており、分解率は１００％であった。
【０１５８】
［炭酸カルシウム未再生化物の有無］
最終的に得られた白色無機粒子について、乳鉢で粗い粒子がなくなるまで磨り潰した無機粒子試料を、Ｘ線回折装置（ＭＯ３ＸＨＦ：前出）を用いて、４０ｋＶ、２０ｍＡ、回折角測定範囲５〜５０度の条件で測定し、炭酸カルシウム未再生化物である酸化カルシウム及び水酸化カルシウムの有無を調べた。その結果、いずれの例においても、最終的に得られた白色無機粒子には炭酸カルシウム未再生化物を含まれておらず、品質的に優れていた。
【０１５９】
［無機粒子懸濁液のｐＨ測定方法］
得られた白色無機粒子の懸濁液は、ラコムテスターｐＨ計（ｐＨＳｃａｎＷＰＢＮ型／アズワン製）を使用し、各種顔料懸濁液中に直接ｐＨ電極を浸漬させて顔料懸濁液のｐＨを測定した。なお、ｐＨ測定に使用したｐＨ計については、ＮＩＳＴ基準校正液（ｐＨ６．８６、およびｐＨ９．１８の２種類）を用いてｐＨ校正を行った後にｐＨ測定を行った。その結果、いずれの例でも、炭酸化処理を行っているため、最終的に得られた白色無機粒子懸濁液は、ｐＨ９．５〜１０．８の範囲にあり、品質的に優れていた。
【０１６０】
［平均粒子径の測定］
レーザー回折粒度分布測定装置（装置名：マイクロトラックＨＲＡＸ−１００  日機装社製）を用いて、白色無機粒子懸濁液における平均粒子径（Ｄ５０）を測定した。
【０１６１】
［総合評価］
最終的に得られた白色無機粒子について、生産効率（焼成時間＝白色化効率）、および白色無機粒子品質（白色度）から製紙用材料としての品質を総合的に評価した。
◎：白色度が８０％以上、焼成における所要時間が２時間未満の生産効率。
○：白色度が７６％以上、焼成における所要時間が２時間未満の生産効率。
×：白色度が７６％未満および焼成における所要時間が２時間以上の生産効率の少な
くともどちらか一方を満たない。
【０１６２】
【表１】
2009286857.tif 000003
【０１６３】
表１に示すように、本発明例１〜７においては、スラッジ成形粒子の崩壊を抑えて微細なスラッジ粒子の発生を低減することにより、最終的に得られた白色無機粒子の白色度が７６％以上で、かつ前記品質に至るまでの焼成処理時間（生産効率）も優れており、いずれの例も比較例１〜３より格段に優れていた。
【図面の簡単な説明】
【０１６４】
【図１】従来の単一管で構成されるスラッジ焼成用回転式キルン炉のスラッジの状態        を例示した軸方向に垂直な断面図。
【図２】本発明の白色無機粒子の製造方法の好適な一例を示すフローチャート図。
【図３】２段階の造粒成形工程を経て得るスラッジ成形粒子形状の模式図。          （ａ）１次造粒成形で製紙スラッジを四角柱状粒子（１３ａ）に成形する一例。    （ｂ）２次成形で１次造粒粒子外周の尖鋭部および角部を除去して、エッジ部のな        い略四角柱状粒子（１３ｂ）に成形する一例。
【図４】２段階の造粒成形工程を経て得るスラッジ成形粒子形状の模式図。          （ａ）１次造粒成形で製紙スラッジを円柱状粒子（１４ａ）に成形する一例。      （ｂ）２次成形で１次造粒粒子外周の尖鋭部および角部を除去して、エッジ部のな        い略円柱状粒子（１４ｂ）に成形する一例。
【図５】２段階の造粒成形工程を経て得るスラッジ成形粒子形状の模式図。          （ａ）１次造粒成形で製紙スラッジを円柱状粒子（１４ａ）に成形する一例。      （ｂ）２次成形で１次造粒粒子外周の尖鋭部および角部を除去して、エッジ部のな        い略楕円状粒子（１４ｃ）に成形する一例。                              （ｃ）（ｂ）をさらに２次成形を進めて、エッジ部のない略球状粒子（１４ｄ）に        まで成形する一例。
【図６】本発明において用いられる筒型熱処理炉（回転式キルン炉）の一例を模式的        に示す縦断側面図。
【図７】本発明の回転胴の例（区分室が６つの例）を示す断面図（横長の回転胴の長        手方向に対して直交する方向の断面における断面図）。                    （ａ）製紙スラッジが充填されていない状態。                                  （ｂ）製紙スラッジが充填された状態。
【図８】本発明において用いられる筒型熱処理炉（回転式キルン炉）に多分割隔壁構        造部２０Ａを設けた例を模式的に示す縦断側面図。
【符号の説明】
【０１６５】
１    ・・・・回転胴
１ａ  ・・・・原料供給口
１ｂ  ・・・・焼成物排出口
２    ・・・・加熱ジャケット
３    ・・・・排気口
４    ・・・・原料投入口
５    ・・・・原料供給手段
６  ・・・・・給気口
７  ・・・・・焼成物取出口
８Ａ，８Ｂ・・間接的加熱手段
８１    ・・・熱風ブロア
８２    ・・・熱風放出口
９  ・・・・・排気手段
１０    ・・・排気循環ブロア
１１ａ    ・・外殻
１１ｂ    ・・隔壁
１２    ・・・区分室
１３ａ  ・・・１次造粒粒子（四角柱状粒子）
１３ｂ  ・・・２次成形粒子（エッジ部のない略四角柱状粒子）
１４ａ  ・・・１次造粒粒子（円柱状粒子）
１４ｂ  ・・・２次成形粒子（エッジ部のない略円柱状粒子）
１４ｃ  ・・・２次成形粒子（略楕円状粒子）
１４ｄ  ・・・２次成形粒子（略球状粒子）
２０Ａ  ・・・多分割構造部
ａ    ・・・・空気が流れる方向（向流）
ｂ    ・・・・製紙スラッジの進行方向
ｄ  ・・・・・回転胴の回転方向
Ｋ１・・・・・筒型熱処理炉
Ｓ  ・・・・・製紙スラッジ（スラッジ成形粒子）
【図１】
2009286857.tif 000004
【図２】
2009286857.tif 000005
【図３】
2009286857.tif 000006
【図４】
2009286857.tif 000007
【図５】
2009286857.tif 000008
【図６】
2009286857.tif 000009
【図７】
2009286857.tif 000010
【図８】
2009286857.tif 000011